(57)【要約】      （修正有）【課題】太陽電池モジュール用バックシート基材に対する密着性、耐候性および耐熱性に優れた太陽電池モジュールのバックシート用コーティング剤、前記バックシート用コーティング剤からなる被膜が形成された太陽電池モジュール用バックシート、前記太陽電池モジュール用バックシートを有する太陽電池モジュール、および前記太陽電池モジュールを有する太陽電池を提供する。【解決手段】太陽電池モジュールのバックシートの表面に用いられるコーティング剤であって、硬化剤として、式(I):2014031399.tif 000009で表わされる基およびイソシネート基２個以上を有するイソシアネート化合物を含有することを特徴とする太陽電池モジュールのバックシート用コーティング剤。【選択図】なし【特許請求の範囲】
【請求項１】
太陽電池モジュールのバックシートの表面に用いられるコーティング剤であって、硬化剤として、式(I):
【化１】
2014031399.tif 000008
で表わされる基およびイソシネート基２個以上を有するイソシアネート化合物を含有することを特徴とする太陽電池モジュールのバックシート用コーティング剤。
【請求項２】
請求項１に記載の太陽電池モジュールのバックシート用コーティング剤からなる表面保護膜が太陽電池モジュールのバックシートの表面上に形成されていることを特徴とする太陽電池モジュール用バックシート。
【請求項３】
請求項２に記載の太陽電池モジュール用バックシートが設けられてなる太陽電池モジュール。
【請求項４】
請求項３に記載の太陽電池モジュールを有することを特徴とする太陽電池。
【発明の詳細な説明】
【技術分野】
【０００１】
本発明は、太陽電池モジュール用バックシートに関する。さらに詳しくは、本発明は、太陽電池モジュールのバックシートの表面保護に好適に使用することができる太陽電池モジュールのバックシート用コーティング剤、前記太陽電池モジュールのバックシート用コーティング剤からなる被膜が形成された太陽電池モジュール用バックシート、前記太陽電池モジュール用バックシートを有する太陽電池モジュールおよび前記太陽電池モジュールを有する太陽電池に関する。
【背景技術】
【０００２】
太陽電池モジュールは、主に屋外で使用されるため、その材質や構造などには、耐候性が要求されている。特に、太陽電池モジュール用バックシートには、耐候性に優れていることが要求されている。さらに、太陽電池は、約２０年間その性能を維持する必要があることから、太陽電池の耐久性を評価するために、例えば、８５℃で相対湿度が８５％の高温多湿の雰囲気中で促進試験が行なわれている。
【０００３】
従来、太陽電池モジュール用バックシートとして、電気絶縁性に優れていることから、ポリエチレンテレフタレートなどのポリエステルフィルムが用いられている（例えば、特許文献１〜４参照）。
【０００４】
近年、ポリエステルフィルムなどからなる太陽電池モジュール用バックシートの表面に形成される被膜を形成するコーティング剤として、ただ単に太陽電池として実際に使用される環境において耐候性に優れているだけでなく、太陽電池モジュールを評価する際に検討される高温多湿の雰囲気中における促進試験を行なった場合であっても、太陽電池モジュール用バックシート基材に対する密着性および耐候性に優れ、さらに太陽電池モジュール用バックシートを製造する際の加熱に対する耐熱性に優れた太陽電池モジュールのバックシート用コーティング剤、前記太陽電池モジュールのバックシート用コーティング剤からなる被膜が形成された太陽電池モジュール用バックシート、前記太陽電池モジュール用バックシートを有する太陽電池モジュールおよび前記太陽電池モジュールを有する太陽電池の開発が望まれている。
【先行技術文献】
【特許文献】
【０００５】
【特許文献１】特開２００１−１１１０７３号公報
【特許文献２】特開２００２−１００７８８号公報
【特許文献３】特開２００２−１３４７７１号公報
【特許文献４】特開２００２−０２６３５４号公報
【発明の概要】
【発明が解決しようとする課題】
【０００６】
本発明は、前記従来技術に鑑みてなされたものであり、太陽電池として実際に使用される環境だけでなく、太陽電池モジュールを評価する際に検討されている高温多湿の雰囲気中における促進試験を行なった場合であっても、太陽電池モジュール用バックシート基材に対する密着性および耐候性に優れ、さらに太陽電池モジュール用バックシートを製造する際の加熱に対する耐熱性に優れた太陽電池モジュールのバックシート用コーティング剤、前記太陽電池モジュールのバックシート用コーティング剤からなる被膜が形成された太陽電池モジュール用バックシート、前記太陽電池モジュール用バックシートを有する太陽電池モジュールおよび前記太陽電池モジュールを有する太陽電池を提供することを目的とする。
【課題を解決するための手段】
【０００７】
本発明は、
（１）  太陽電池モジュールのバックシートの表面に用いられるコーティング剤であって、硬化剤として、式(I):
【０００８】
【化１】
2014031399.tif 000002
【０００９】
で表わされる基およびイソシネート基２個以上を有するイソシアネート化合物を含有することを特徴とする太陽電池モジュールのバックシート用コーティング剤、
（２）  前記（１）に記載の太陽電池モジュールのバックシート用コーティング剤からなる表面保護膜が太陽電池モジュールのバックシートの表面上に形成されていることを特徴とする太陽電池モジュール用バックシート、
（３）  前記（２）に記載の太陽電池モジュール用バックシートが設けられてなる太陽電池モジュール、および
（４）  前記（３）に記載の太陽電池モジュールを有することを特徴とする太陽電池
に関する。
【発明の効果】
【００１０】
本発明の太陽電池モジュールのバックシート用コーティング剤は、当該コーティング剤からなる被膜が太陽電池として実際に使用される環境だけでなく、太陽電池モジュールを評価する際に検討されている高温多湿の雰囲気中における促進試験を行なった場合であっても、太陽電池モジュール用バックシート基材に対する密着性および耐候性に優れ、さらに太陽電池モジュール用バックシートを製造する際の加熱に対する耐熱性に優れるという優れた効果を奏する。
【００１１】
本発明の太陽電池モジュール用バックシートは、前記太陽電池モジュールのバックシート用コーティング剤からなる被膜が形成されているので、太陽電池として実際に使用される環境だけでなく、太陽電池モジュールを評価する際に検討されている高温多湿の雰囲気中における促進試験を行なった場合であっても、太陽電池モジュール用バックシート基材に対する前記被膜の密着性および耐候性に優れ、さらに前記被膜は耐熱性に優れるという優れた効果を奏する。
【００１２】
本発明の太陽電池モジュールは、本発明のバックシート用コーティング剤からなる被膜が形成された太陽電池モジュール用バックシートを有するので、太陽電池として実際に使用される環境だけでなく、太陽電池モジュールを評価する際に検討される高温多湿の雰囲気中における促進試験を行なった場合であっても、太陽電池モジュール用バックシート基材に対する前記被膜の密着性および耐候性に優れ、さらに前記被膜は耐熱性に優れるという優れた効果を奏する。
【００１３】
本発明の太陽電池は、本発明のバックシート用コーティング剤からなる被膜が形成された太陽電池モジュール用バックシートを有するので、太陽電池として実際に使用される環境だけでなく、太陽電池モジュールを評価する際に検討される高温多湿の雰囲気中における促進試験を行なった場合であっても、太陽電池モジュール用バックシート基材に対する前記被膜の密着性および耐候性に優れ、さらに前記被膜は耐熱性に優れるという優れた効果を奏する。
【図面の簡単な説明】
【００１４】
【図１】本発明の太陽電池モジュール用バックシートの一実施態様を示す概略断面図である。
【図２】本発明の太陽電池モジュール用バックシートの他の実施態様としてバリア層を介在させた太陽電池モジュール用バックシートの概略断面図である。
【発明を実施するための形態】
【００１５】
本発明の太陽電池モジュールのバックシート用コーティング剤は、前記したように、太陽電池のバックシートの表面保護に用いられるコーティング剤であり、硬化剤として、式(I):
【００１６】
【化２】
2014031399.tif 000003
【００１７】
で表わされる基およびイソシネート基２個以上を有するイソシアネート化合物を含有することを特徴とする。本発明の太陽電池モジュールのバックシート用コーティング剤は、式(I)で表わされる基およびイソシネート基２個以上を有するイソシアネート化合物を含有するので、本発明の太陽電池モジュールのバックシート用コーティング剤から形成された被膜は、太陽電池として実際に使用される環境だけでなく、太陽電池モジュールを評価する際に検討されている高温多湿の雰囲気中における促進試験を行なった場合であっても、太陽電池モジュール用バックシート基材に対する密着性および耐候性に優れ、さらに太陽電池モジュール用バックシートを製造する際の加熱に対する耐熱性に優れている。
【００１８】
式(I)で表わされる基およびイソシネート基２個以上を有するイソシアネート化合物が有するイソシアネート基の数は、２個以上であるが、好ましくは２〜６個、より好ましくは３〜６個である。なお、前記イソシアネート化合物が有するイソシアネート基の数は、当該イソシアネート化合物１分子に存在するイソシアネート基の平均数を意味する。
【００１９】
式(I)で表わされる基およびイソシネート基２個以上を有するイソシアネート化合物のなかでは、太陽電池モジュール用バックシート基材に対する密着性、耐候性および耐熱性を向上させる観点から、式(II):
【００２０】
【化３】
2014031399.tif 000004
【００２１】
（式中、Ｒ1は炭素数１〜４０のアルコールの残基、炭素数２〜４０のポリエーテルポリオールの残基または炭素数２〜４０のポリカーボネートポリオールの残基、Ｒ2およびＲ3は、それぞれ独立して、ジイソシアネート化合物の残基を示す）
で表わされるポリイソシアネート化合物が好ましい。式(II)で表わされるポリイソシアネート化合物において、Ｒ1は、炭素数１〜４０のアルコールの残基、炭素数２〜４０のポリエーテルポリオールの残基または炭素数２〜４０のポリカーボネートポリオールの残基である。好適な炭素数１〜４０のアルコールの残基の例としては、炭素数１〜１２の脂肪族モノオール、炭素数３〜１２の脂環式モノオール、炭素数６〜１２の芳香族モノオールなどが挙げられるが、本発明は、かかる例示のみに限定されるものではない。また、Ｒ2およびＲ3は、それぞれ独立して、ジイソシアネート化合物の残基である。ジイソシアネート化合物の残基としては、例えば、脂肪族ジイソシアネート化合物の残基、脂環式ジイソシアネートの残基などが挙げられるが、本発明は、かかる例示のみに限定されるものではない。
【００２２】
式(I)で表わされる基およびイソシネート基２個以上を有するイソシアネート化合物における式(II)で表わされるポリイソシアネート化合物の含有率は、太陽電池モジュール用バックシート基材に対する密着性、耐候性および耐熱性を向上させる観点から、好ましくは５０質量％以上であり、当該含有率の上限値は１００質量％である。
【００２３】
式(II)で表わされるポリイソシアネート化合物は、例えば、アルコール性水酸基含有化合物とジイソシアネート化合物とを触媒の存在下で反応させることにより、調製することができる。
【００２４】
前記アルコール性水酸基含有化合物において、「アルコール性水酸基」は、脂肪族炭化水素骨格に直接的に結合している水酸基を意味する。したがって、前記アルコール性水酸基含有化合物は、例えば、フェノール、クレゾールなどのように芳香族炭化水素骨格に水酸基が直接結合しているものが除外されたものを意味する。
【００２５】
アルコール性水酸基含有化合物としては、例えば、メタノール、エタノール、プロパノール、ブタノール、ペンタノール、ヘキサノール、ヘプタノール、オクタノール、ノナノール、デカノール、ラウリルアルコール、ミリスチルアルコール、ペンタデカノール、セチルアルコール、ヘプタデカノール、ステアリルアルコール、ノナデカノール、オレイルアルコールなどの脂肪族モノオール；シクロヘキサノール、メチルシクロヘキサノールなどの脂環式モノオールなどのモノオール；エチレングリコール、１，２−プロパンジオール、１，３−プロパンジオール、１，２−ブタンジオール、１，３−ブタンジオール、１，４−ブタンジオール、１，５−ペンタンジオール、２−メチル−１，５−ペンタンジオール、３−メチル−１，５−ペンタンジオール、１，６−ヘキサンジオール、１，８−オクタンジオール、１，９−ノナンジオール、ネオペンチルグリコール、２，２−ジエチル−１，３−プロパンジオール、２−ｎ−ブチル−２−エチル−１，３−プロパンジオール、２，２，４−トリメチル−１，３−ペンタンジオール、２−エチル−１，３−ヘキサンジオール、２−ｎ−ヘキサデカン−１，２−エチレングリコール、２−ｎ−エイコサン−１，２−エチレングリコール、２−ｎ−オクタコサン−１，２−エチレングリコールなどの脂肪族ジオール；シクロヘキサン−１，４−ジオール、シクロヘキサン−１，４−ジメタノール、水素添加ビスフェノールＡなどの脂環式ジオール；ビス（β−ヒドロキシエチル）ベンゼンなどの芳香族ジオール；グリセリン、トリメチロールプロパン、ペンタエリスリトールなどの脂肪族ポリオール；ジエチレングリコール、ジプロレングリコール、トリエチレングリコールなどのエーテル基含有グリコール；α−オキシプロピオン酸、オキシコハク酸、ジオキシコハク酸、ε−オキシプロパン−１，２，３−トリカルボン酸、ヒドロキシ酢酸、α−ヒドロキシ酪酸、ヒドロキシステアリン酸、リシノール酸、リシノエライジン酸、リシノステアロール酸、サリチル酸、マンデル酸などのオキシカルボン酸と前記モノオールとを反応させることによって得られる水酸基含有エステル；前記水酸基含有化合物にエチレンオキサイド、プロピレンオキサイドなどのアルキレンオキサイドを付加させることによって得られる水酸基含有ポリエーテル；前記ポリオールとポリカルボン酸とを反応させることによって得られる水酸基含有ポリエステル；前記ポリオールとエチレンカーボネート、プロピレンカーボネート、ジメチルカーボネート、ジエチルカーボネート、ジフェニルカーボネートなどのカーボネートとを反応させることによって得られる水酸基含有ポリカーボネートなど挙げられるが、本発明は、かかる例示のみに限定されるものではない。これらのアルコール性水酸基含有化合物は、それぞれ単独で用いてもよく、２種類以上を併用してもよい。
【００２６】
アルコール性水酸基含有化合物のなかでは、式(II)で表わされるポリイソシアネート化合物の粘度などを考慮すれば、数平均分子量が１０００〜５０００のポリエーテルポリオール、数平均分子量が１０００〜５０００のポリカーボネートポリオール、炭素数１〜１２の脂肪族モノオールおよび炭素数３〜１２の脂環式モノオールが好ましい。
【００２７】
また、式(II)で表わされるポリイソシアネート化合物において、Ｒ1は、式(II)で表わされるポリイソシアネート化合物の粘度などを考慮すれば、数平均分子量が１０００〜５０００のポリエーテルポリオールの残基、数平均分子量が１０００〜５０００のポリカーボネートポリオールの残基または炭素数１〜２０のモノオールの残基であることが好ましい。
【００２８】
ジイソシアネート化合物としては、例えば、ヘキサメチレンジイソシアネート、テトラメチレンジイソシアネート、２−メチル−ペンタン−１，５−ジイソシアネート、３−メチル−ペンタン−１，５−ジイソシアネートなどの脂肪族ジイソシアネート化合物；イソホロンジイソシアネート、水素添加トリレンジイソシアネート、水素添加キシレンジイソシアネート、水素添加ジフェニルメタンジイソシアネート、水素添加テトラメチルキシレンジイソシアネートなどの脂環式ジイソシアネートなどが挙げられるが、本発明は、かかる例示のみに限定されるものではない。これらのジイソシアネート化合物は、それぞれ単独で用いてもよく、２種類以上を併用してもよい。ジイソシアネート化合物のなかでは、式(II)で表わされるポリイソシアネート化合物の耐候性を向上させる観点から、好ましくは無黄変ジイソシアネート、より好ましくはヘキサメチレンジイソシアネートである。したがって、式(II)で表わされるポリイソシアネート化合物において、Ｒ2およびＲ3は、それぞれ独立して、好ましくは無黄変ジイソシアネートの残基、より好ましくはヘキサメチレンジイソシアネートの残基である。
【００２９】
前記触媒としては、例えば、ジルコニウムテトラカルボン酸塩などが挙げられる。ジルコニウムテトラカルボン酸塩において、カルボン酸としては、例えば、オクチル酸、ラウリン酸、ミリスチン酸、パルミチン酸、ステアリン酸、２−エチルヘキサン酸などの炭素数が６以上の飽和脂肪族カルボン酸；シクロヘキサンカルボン酸、シクロペンタンカルボン酸などの飽和単環カルボン酸；ビシクロ[４．４．０]デカン−２−カルボン酸などの飽和複環カルボン酸；ナフテン酸などの前記カルボン酸の混合物；オレイン酸、リノール酸、リノレン酸、大豆油脂肪酸、トール油脂肪酸などの不飽和脂肪族カルボン酸；ジフェニル酢酸などの芳香族カルボン酸；安息香酸、トルイル酸などの芳香族カルボン酸などのモノカルボン酸類；フタル酸、イソフタル酸、テレフタル酸、ナフタレンジカルボン酸、アジピン酸、ピメリン酸、スベリン酸、クルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、トリメリット酸、ピロメリット酸などのポリカルボン酸が挙げられるが、本発明は、かかる例示のみに限定されるものではない。これらの触媒は、それぞれ単独で用いてもよく、２種類以上を併用してもよい。前記触媒のなかでは、炭素数６〜１０の脂肪族モノカルボン酸のジルコニウム塩が好ましい。
【００３０】
式(II)で表わされるポリイソシアネート化合物は、例えば、アルコール性水酸基含有化合物とジイソシアネート化合物とを、当該アルコール性水酸基含有化合物が有する水酸基に対して当該ジイソシアネート化合物が有するイソシアネート基が過剰となる量で混合し、５０〜１００℃の温度でウレタン化反応させた後、触媒の存在下でウレタン基が実質的になくなるまで８０〜１３０℃の温度で反応を行なうことにより、調製することができる。ここで、「アルコール性水酸基含有化合物が有する水酸基に対してジイソシアネート化合物が有するイソシアネート基が過剰となる量」は、ジイソシアネート化合物が有するイソシアネート基／アルコール性水酸基含有化合物が有する水酸基（モル比）が７／１以上である量であることが好ましい。
【００３１】
式(II)で表わされるポリイソシアネート化合物の数平均分子量は、その保存安定性、太陽電池モジュール用バックシート基材に対する密着性および耐候性を向上させる観点から、好ましくは５００〜７０００、より好ましくは１０００〜４０００である。
【００３２】
式(I)で表わされる基およびイソシネート基２個以上を有するイソシアネート化合物は、商業的に容易に入手することができるものであり、例えば、日本ポリウレタン工業（株）製、商品名：コロネート２７９３、ＳＲＣ−２０２などが挙げられるが、本発明は、かかる例示のみに限定されるものではない。
【００３３】
式(I)で表わされる基およびイソシネート基２個以上を有するイソシアネート化合物の量は、その種類などによって異なるので一概には決定することができないが、通常、本発明の太陽電池モジュールのバックシート用コーティング剤に用いられる樹脂成分１００質量部あたり、太陽電池モジュール用バックシート基材に対する耐候性および耐熱性を向上させる観点から、好ましくは１質量部以上、より好ましくは３質量部以上であり、太陽電池モジュール用バックシート基材に対する密着性を向上させる観点から、好ましくは６０質量部以下、より好ましくは５０質量部以下、さらに好ましくは３０質量部以下である。
【００３４】
本発明の太陽電池モジュールのバックシート用コーティング剤の樹脂成分としては、例えば、（メタ）アクリル樹脂、フッ素樹脂などが挙げられるが、本発明は、かかる例示のみに限定されるものではない。これらの樹脂は、それぞれ単独で用いてもよく、２種類以上を併用してもよい。
【００３５】
なお、本明細書において、「（メタ）アクリル」は、「アクリル」または「メタクリル」を意味する。「（メタ）アクリレート」は、「アクリレート」または「メタクリレート」を意味する。また、「（メタ）アクリロイル」は、「アクリロイル」または「メタクリロイル」を意味する。
【００３６】
（メタ）アクリル樹脂としては、一般に太陽電池モジュールのバックシート用コーティング剤の樹脂成分として用いられている（メタ）アクリル樹脂を用いることができる。（メタ）アクリル樹脂のなかでは、太陽電池モジュール用バックシート基材に対する密着性および耐候性に優れ、さらに太陽電池モジュール用バックシートを製造する際の加熱に対する耐熱性に優れるようにする観点から、分散性基を有する（メタ）アクリル樹脂であることが好ましい。
【００３７】
分散性基を有する（メタ）アクリル樹脂において、分散性基は、着色剤の分散性を向上させる基を意味する。好適な分散性基としては、酸性基および塩基性基が挙げられる。酸性はｐＫa（酸解離定数）で定義することができ、塩基性はｐＫb（塩基解離定数）で定義することができる。酸性基および塩基性基は、それぞれ単独で用いてもよく、併用してもよい。
【００３８】
分散性基を有する（メタ）アクリル樹脂は、（メタ）アクリル系単量体および分散性基を有する単量体を含有する単量体成分を重合させることによって調製することができる。（メタ）アクリル系単量体としては、例えば、（メタ）アクリル酸エステル、（メタ）アクリルアミド、（メタ）アクリロイル基を有する単量体などが挙げられるが、本発明は、かかる例示のみに限定されるものではない。これらの（メタ）アクリル系単量体は、それぞれ単独で用いてもよく、２種類以上を併用してもよい。
【００３９】
分散性基を有する単量体としては、例えば、酸性基を有する単量体および塩基性基を有する単量体などが挙げられ、これらはそれぞれ単独で用いてもよく、併用してもよい。
【００４０】
酸性基を有する単量体のｐＫaは、耐候性を向上させる観点から、好ましくは１以上であり、電気絶縁性を向上させる観点から、好ましくは５以下である。
【００４１】
酸性基を有する単量体としては、例えば、アクリル酸、メタクリル酸、クロトン酸、イタコン酸、マレイン酸、無水マレイン酸などのカルボキシル基を有する単量体；ビニルスルホン酸、スチレンスルホン酸、スルホエチルアクリレート、スルホエチルメタクリレートなどのスルホン酸基を有する単量体；２−アクリロイルオキシエチルアシッドホスフェート、２−メタクリロイルオキシエチルアシッドホスフェート、２−アクリロイルオキシプロピルアシッドホスフェート、２−メタクリロイルオキシプロピルアシッドホスフェート、２−アクリロイルオキシ−３−クロロプロピルアシッドホスフェート、２−メタクリロイルオキシ−３−クロロプロピルアシッドホスフェート、２−アクリロイルオキシエチルフェニルリン酸、２−メタクリロイルオキシエチルフェニルリン酸などの酸性リン酸エステル系単量体などが挙げられるが、本発明は、かかる例示のみに限定されるものではない。これらの酸性基を有する単量体は、それぞれ単独で用いてもよく、２種類以上を併用してもよい。
【００４２】
酸性基を有する単量体のなかでは、太陽電池モジュール用バックシート基材に対する密着性および耐候性に優れ、さらに太陽電池モジュール用バックシートを製造する際の加熱に対する耐熱性に優れたコーティング剤を得る観点から、カルボキシル基を有する単量体およびスルホン酸基を有する単量体が好ましく、アクリル酸（ｐＫａ：４．２６）およびメタクリル酸（ｐＫａ：４．６６）がより好ましい。
【００４３】
塩基性基を有する単量体のｐＫbは、耐候性を向上させる観点から、好ましくは３以上であり、電気絶縁性を向上させる観点から、好ましくは８以下である。
【００４４】
塩基性基を有する単量体としては、例えば、Ｎ，Ｎ’−ジメチルアミノエチルアクリレート、Ｎ，Ｎ’−ジメチルアミノエチルメタクリレート、Ｎ，Ｎ’−ジエチルアミノエチルアクリレート、Ｎ，Ｎ’−ジエチルアミノエチルメタクリレートなどのジアルキルアミノアルキル（メタ）アクリレート；テトラメチルピペリジルアクリレート、テトラメチルピペリジルメタクリレートなどのテトラアルキルピペリジル（メタ）アクリレート；ペンタメチルピペリジルアクリレート、ペンタメチルピペリジルメタクリレートなどのペンタアルキルピペリジル（メタ）アクリレート；ヘキサメチルピペリジルアクリレート、ヘキサメチルピペリジルメタクリレートなどのヘキサアルキルピペリジル（メタ）アクリレート；アクリルアミド、メタクリルアミドなどの（メタ）アクリルアミド；ジメチルアミノエチルアクリルアミド、ジメチルアミノエチルメタクリルアミド、ジメチルアミノプロピルアクリルアミド、ジメチルアミノプロピルメタクリルアミド、ジメチルアミノブチルアクリルアミド、ジメチルアミノブチルメタクリルアミドなどのジアルキルアミノアルキル（メタ）アクリルアミド；アリルアミン、アミノスチレン、ビニルカルバゾール、ビニルピロリドン、ビニルピリジン、ビニルイミダゾール、紫外線安定性基を有する塩基性の単量体などが挙げられるが、本発明は、かかる例示のみに限定されるものではない。これらの塩基性基を有する単量体は、それぞれ単独で用いてもよく、２種類以上を併用してもよい。紫外線安定性基を有する塩基性単量体は、例えば、（株）ＡＤＥＫＡ製、商品名：アデカスタブＬＡ−８２、アデカスタブＬＡ−８７などのアデカスタブリーズなどとして商業的に容易に入手することができる。
【００４５】
塩基性基を有する単量体のなかでは、太陽電池モジュール用バックシート基材に対する密着性および耐候性に優れ、さらに太陽電池モジュール用バックシートを製造する際の加熱に対する耐熱性に優れたコーティング剤を得る観点から、ジアルキルアミノアルキル（メタ）アクリレート、ペンタアルキルピペリジル（メタ）アクリレートおよびヘキサアルキルピペリジル（メタ）アクリレートが好ましく、Ｎ，Ｎ’−ジメチルアミノエチルメタクリレート（ｐＫb：７．９４）および１，２，２，６，６−ペンタメチルピペリジルメタクリレート（ｐＫb：５．５）がより好ましい。
【００４６】
単量体成分における分散性基を有する単量体の含有量は、電気絶縁性を向上させる観点から、好ましくは０．０１質量％以上、より好ましくは０．１質量％以上、さらに好ましくは１質量％以上であり、太陽電池モジュール用バックシート基材に対する密着性を向上させる観点から、好ましくは３０質量％以下、より好ましくは２０質量％以下、より一層好ましは１０質量％以下、さらに好ましくは５質量％以下である。
【００４７】
単量体成分には、基材に対する密着性および耐熱性を向上させる観点から、架橋性官能基を有する単量体が含まれていることが好ましい。好適な架橋性官能基を有する単量体としては、架橋性官能基として水酸基を有する単量体が好ましい。
【００４８】
架橋性官能基として水酸基を有する単量体としては、例えば、２−ヒドロキシエチルアクリレート、２−ヒドロキシエチルメタクリレート、ヒドロキシプロピルアクリレート、ヒドロキシプロピルメタクリレート、ヒドロキシブチルアクリレート、ヒドロキシブチルメタクリレートなどの水酸基含有脂肪族カルボン酸エステル；カプロラクトン変性ヒドロキシアクリレート、カプロラクトン変性ヒドロキシメタクリレートなどのカプロラクトン変性ヒドロキシ（メタ）アクリレートなどが挙げられるが、本発明は、かかる例示のみに限定されるものではない。これらの活性水素をもつ基を有する単量体は、それぞれ単独で用いてもよく、２種類以上を併用してもよい。カプロラクトン変性ヒドロキシ（メタ）アクリレートは、商業的に容易に入手することができるものであり、その例としては、ダイセル化学工業（株）製、商品名：プラクセルＦＭ−１、プラクセルＦＭ−１Ｄ、プラクセルＦＭ−２Ｄ、プラクセルＦＭ−３、プラクセルＦＡ−１ＤＭ、プラクセルＦＡ−２Ｄなどが挙げられる。
【００４９】
単量体成分には、前記した単量体以外の単量体を適宜用いることができる。前記した単量体以外の単量体としては、例えば、（メタ）アクリル酸エステル、エポキシ基を有する単量体、芳香族系単量体などが挙げられるが、本発明は、かかる例示のみに限定されるものではない。これらの単量体は、それぞれ単独で用いてもよく、２種類以上を併用してもよい。
【００５０】
（メタ）アクリル酸エステルとしては、例えば、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、ｔｅｒｔ−ブチルアクリレート、ｔｅｒｔ−ブチルメタクリレート、２−エチルヘキシルアクリレート、２−エチルヘキシルメタクリレートなどの(メタ)アクリル酸アルキルエステル；イソボルニルアクリレート、イソボルニルメタクリレート、シクロヘキシルアクリレート、シクロヘキシルメタクリレートなどのシクロアルキル（メタ）アクリレート；シクロヘキシルメチルアクリレート、シクロヘキシルメチルメタクリレート、シクロヘキシルエチルアクリレート、シクロヘキシルエチルメタクリレート、シクロヘキシルプロピルアクリレート、シクロヘキシルプロピルメタクリレート、４−メチルシクロヘキシルメチルアクリレート、４−メチルシクロヘキシルメチルメタクリレートなどのシクロアルキルアルキル（メタ）アクリレートなどが挙げられるが、本発明は、かかる例示のみに限定されるものではない。これらの（メタ）アクリル酸エステルは、それぞれ単独で用いてもよく、２種類以上を併用してもよい。
【００５１】
エポキシ基を有する単量体としては、例えば、グリシジルアクリレート、グリシジルメタクリレートなどのエポキシ基含有(メタ)アクリル酸エステルなどが挙げられるが、本発明は、かかる例示のみに限定されるものではない。これらのエポキシ基を有する単量体は、それぞれ単独で用いてもよく、２種類以上を併用してもよい。
【００５２】
芳香族系単量体としては、例えば、スチレン、α−メチルスチレンなどのスチレン系化合物などが挙げられるが、本発明は、かかる例示のみに限定されるものではない。これらの芳香族系単量体は、それぞれ単独で用いてもよく、２種類以上を併用してもよい。
【００５３】
前記した単量体以外の単量体のなかでは、太陽電池として実際に使用される環境だけでなく、太陽電池モジュールを評価する際に検討される高温多湿の雰囲気中における促進試験を行なった場合であっても、太陽電池モジュール用バックシート基材に対する密着性および耐候性を向上させる観点から、シクロヘキシル（メタ）アクリレート、イソボルニル（メタ）アクリレート、ｔｅｒｔ-ブチル（メタ）アクリレートなどの耐候性を付与する性質を有する単量体（以下、耐候性単量体という）、２−ヒドロキシエチル（メタ）アクリレート、カプロラクトン変性（メタ）アクリレートなどの水酸基含有単量体などが好ましい。これらの単量体は、それぞれ単独で用いてもよく、２種類以上を併用してもよい。
【００５４】
単量体成分における前記した単量体以外の単量体の含有率は、耐候性を向上する観点から、好ましくは０．５質量％以上、より好ましくは１質量％以上、より一層好ましくは３質量％以上、さらに好ましくは５質量％以上であり、太陽電池モジュール用バックシート基材に対する密着性を向上させる観点から、好ましくは９０質量％以下、より好ましくは８５質量％以下、さらに好ましくは８０質量％以下、さらに一層好ましくは７５質量％以下、特に好ましくは７０質量％以下である。
【００５５】
単量体成分には、耐加水分解性および電気絶縁性を向上させる観点から、ビスアリールフルオレンを基本構造としたアクリレートを含有させることが好ましい。ビスアリールフルオレンを基本構造としたアクリレートは、例えば、大阪ガスケミカル（株）製、商品名：オグソールＥＡ−０２００、オグソールＥＡ−０２００、オグソールＥＡ−０５００、オグソールＥＡ−１０００などとして商業的に容易に入手することができる。また、特開２００２−６９１３０号公報に開示されているような（メタ）アクリル酸のシクロヘキシルアルキルエステル、ジシクロペンテニル（メタ）アクリレート、ジシクロペンテニルオキシエチル（メタ）アクリレート、ジシクロペンタニル（メタ）アクリレート、トリシクロ［５．２．１．０2,6］デカ−８−イル（メタ）アクリレートやテルペン系（メタ）アクリレートなどを使用することもできる。
【００５６】
また、単量体成分には、さらに紫外線吸収性を被膜に付与する観点から、紫外線吸収性基を有する単量体を含有させることが好ましい。
【００５７】
紫外線吸収性基を有する単量体としては、例えば、ベンゾトリアゾール系の紫外線吸収性基を有する単量体、ベンゾフェノン系の紫外線吸収性基を有する単量体、トリアジン系の紫外線吸収性基を有する単量体などが挙げられるが、本発明は、かかる例示のみに限定されるものではない。
【００５８】
紫外線吸収性基を有する単量体のなかでは、紫外線吸収性を向上させる観点から、ベンゾトリアゾール系の紫外線吸収性基を有する単量体が好ましい。ベンゾトリアゾール系の紫外線吸収性基を有する単量体としては、例えば、セサモール型ベンゾトリアゾール系単量体、レゾルシノール型ベンゾトリアゾール系単量体などが挙げられるが、本発明は、かかる例示のみに限定されるものではない。
【００５９】
セサモール型ベンゾトリアゾール系単量体としては、例えば、式(III):
【００６０】
【化４】
2014031399.tif 000005
【００６１】
（式中、Ｒ4は水素原子またはメチル基、Ｒ5は炭素数１〜６のアルキレン基または炭素数１〜６のオキシアルキレン基を示す）
で表わされる化合物などが挙げられるが、本発明は、かかる例示のみに限定されるものではない。
【００６２】
レゾルシノール型ベンゾトリアゾール系単量体としては、例えば、式(IV):
【００６３】
【化５】
2014031399.tif 000006
【００６４】
（式中、Ｒ4は前記と同じ。Ｒ6は炭素数１〜６のアルキレン基。Ｒ7は水素原子、炭素数１〜１８の炭化水素基または炭素数１〜１８のアルコキシ基を示す）
で表わされる化合物などが挙げられるが、本発明は、かかる例示のみに限定されるものではない。Ｒ7のなかでは、炭素数４〜１２のアルキル基が好ましく、ブチル基およびオクチル基がより好ましい。
【００６５】
式(III)で表わされるセサモール型ベンゾトリアゾール系単量体としては、例えば、２−［２−（６−ヒドロキシベンゾ［１，３］ジオキソール−５−イル）−２Ｈ−ベンゾトリアゾール−５−イル］エチルメタクリレート、２−［２−（６−ヒドロキシベンゾ［１，３］ジオキソール−５−イル）−２Ｈ−ベンゾトリアゾール−５−イル］エチルアクリレート、３−［２−（６−ヒドロキシベンゾ［１，３］ジオキソール−５−イル）−２Ｈ−ベンゾトリアゾール−５−イル］プロピルメタクリレート、３−［２−（６−ヒドロキシベンゾ［１，３］ジオキソール−５−イル）−２Ｈ−ベンゾトリアゾール−５−イル］プロピルアクリレート、４−［２−（６−ヒドロキシベンゾ［１，３］ジオキソール−５−イル）−２Ｈ−ベンゾトリアゾール−５−イル］ブチルメタクリレート、４−［２−（６−ヒドロキシベンゾ［１，３］ジオキソール−５−イル）−２Ｈ−ベンゾトリアゾール−５−イル］ブチルアクリレート、２−［２−（６−ヒドロキシベンゾ［１，３］ジオキソール−５−イル）−２Ｈ−ベンゾトリアゾール−５−イルオキシ］エチルメタクリレート、２−［２−（６−ヒドロキシベンゾ［１，３］ジオキソール−５−イル）−２Ｈ−ベンゾトリアゾール−５−イルオキシ］エチルアクリレート、２−［３−{２−（６−ヒドロキシベンゾ［１，３］ジオキソール−５−イル）−２Ｈ−ベンゾトリアゾール−５−イル}プロパノイルオキシ］エチルメタクリレート、２−［３−{２−（６−ヒドロキシベンゾ［１，３］ジオキソール−５−イル）−２Ｈ−ベンゾトリアゾール−５−イル}プロパノイルオキシ］エチルアクリレート、４−［３−{２−（６−ヒドロキシベンゾ［１，３］ジオキソール−５−イル）−２Ｈ−ベンゾトリアゾール−５−イル}プロパノイルオキシ］ブチルメタクリレート、４−［３−{２−（６−ヒドロキシベンゾ［１，３］ジオキソール−５−イル）−２Ｈ−ベンゾトリアゾール−５−イル}プロパノイルオキシ］ブチルアクリレート、２−［３−{２−（６−ヒドロキシベンゾ［１，３］ジオキソール−５−イル）−２Ｈ−ベンゾトリアゾール−５−イル}プロパノイルオキシ］エチルメタクリレート、２−［３−{２−（６−ヒドロキシベンゾ［１，３］ジオキソール−５−イル）−２Ｈ−ベンゾトリアゾール−５−イル}プロパノイルオキシ］エチルアクリレート、２−（メタクリロイルオキシ）エチル２−（６−ヒドロキシベンゾ［１，３］ジオキソール−５−イル）−２Ｈ−ベンゾトリアゾール−５カルボキシレート、２−（アクリロイルオキシ）エチル２−（６−ヒドロキシベンゾ［１，３］ジオキソール−５−イル）−２Ｈ−ベンゾトリアゾール−５−カルボキシレート、４−（メタクリロイルオキシ）ブチル２−（６−ヒドロキシベンゾ［１，３］ジオキソール−５−イル）−２Ｈ−ベンゾトリアゾール−５−カルボキシレート、４−（アクリロイルオキシ）ブチル２−（６−ヒドロキシベンゾ［１，３］ジオキソール−５−イル）−２Ｈ−ベンゾトリアゾール−５−カルボキシレートなどが挙げられるが、本発明は、かかる例示のみに限定されるものではない。これらのセサモール型ベンゾトリアゾール系単量体は、それぞれ単独で用いてもよく、２種類以上を併用してもよい。
【００６６】
式(IV)で表わされるレゾルシノール型ベンゾトリアゾール系単量体としては、例えば、２−［２−（２，４−ジヒドロキシフェニル）−２Ｈ−ベンゾトリアゾール−５−イルオキシ］エチルメタクリレート、２−［２−（２，４−ジヒドロキシフェニル）−２Ｈ−ベンゾトリアゾール−５−イルオキシ］エチルアタクリレート、２−［２−（２，４−ジヒドロキシフェニル）−２Ｈ−ベンゾトリアゾール−５−イルオキシ］エチルメタクリレート、２−［２−（２，４−ジヒドロキシフェニル）−２Ｈ−ベンゾトリアゾール−５−イルオキシ］エチルアクリレート、２−［２−（４−ブトキシ−２−ヒドロキシフェニル）−２Ｈ−ベンゾトリアゾール−５−イルオキシ］エチルメタクリレート、２−［２−（４−ブトキシ−２−ヒドロキシフェニル）−２Ｈ−ベンゾトリアゾール−５−イルオキシ］エチルアクリレート、２−［２−（２−ヒドロキシ−４−オクチルオキシフェニル）−２Ｈ−ベンゾトリアゾール−５−イルオキシ］エチルメタクリレート、２−［２−（２−ヒドロキシ−４−オクチルオキシフェニル）−２Ｈ−ベンゾトリアゾール−５−イルオキシ］エチルメタクリレート、２−［２−（２−ヒドロキシ−４−オクチルオキシフェニル）−２Ｈ−ベンゾトリアゾール−５−イルオキシ］エチルアクリレート、２−［２−（４−ベンゾイルオキシ−２−ヒドロキシフェニル）−２Ｈ−ベンゾトリアゾール−５−イルオキシ］エチルメタアクリレート、２−［２−（４−ベンゾイルオキシ−２−ヒドロキシフェニル）−２Ｈ−ベンゾトリアゾール−５−イルオキシ］エチルアクリレート、４−［２−（２，４−ジヒドロキシフェニル）−２Ｈ−ベンゾトリアゾール−５−イルオキシ］ブチルメタクリレート、４−［２−（２，４−ジヒドロキシフェニル）−２Ｈ−ベンゾトリアゾール−５−イルオキシ］ブチルアクリレート、４−［２−（４−エトキシ−２−ヒドロキシフェニル）−２Ｈ−ベンゾトリアゾール−５−イルオキシ］ブチルメタクリレート、４−［２−（４−エトキシ−２−ヒドロキシフェニル）−２Ｈ−ベンゾトリアゾール−５−イルオキシ］ブチルアクリレート、４−［２−（４−ブトキシ−２−ヒドロキシフェニル）−２Ｈ−ベンゾトリアゾール−５−イルオキシ］ブチルメタクリレート、４−［２−（４−ブトキシ−２−ヒドロキシフェニル）−２Ｈ−ベンゾトリアゾール−５−イルオキシ］ブチルアクリレート、４−［２−（２−ヒドロキシ−４−オクチルオキシフェニル）−２Ｈ−ベンゾトリアゾール−５−イルオキシ］ブチルメタクリレート、４−［２−（２−ヒドロキシ−４−オクチルオキシフェニル）−２Ｈ−ベンゾトリアゾール−５−イルオキシ］ブチルアクリレート、４−［２−（４−ベンゾイルオキシ−２−ヒドロキシフェニル）−２Ｈ−ベンゾトリアゾール−５−イルオキシ］ブチルメタクリレート、４−［２−（４−ベンゾイルオキシ−２−ヒドロキシフェニル）−２Ｈ−ベンゾトリアゾール−５−イルオキシ］ブチルアクリレートなどが挙げられるが、本発明は、かかる例示のみに限定されるものではない。これらのレゾルシノール型ベンゾトリアゾール系単量体は、それぞれ単独で用いてもよく、２種類以上を併用してもよい。
【００６７】
紫外線吸収性基を有する単量体は、例えば、大塚化学（株）製、商品名：ＲＵＶＡ９３、大阪有機化学工業（株）製、商品名：ＢＰ−１Ａなどとして商業的に容易に入手することができる。
【００６８】
単量体成分における紫外線吸収性基を有する単量体の含有率は、紫外線吸収性を被膜に十分に付与する観点から、好ましくは０．５質量％以上、より好ましくは１質量％以上であり、耐候性を向上させる観点から、好ましくは４０質量％以下、より好ましくは３０質量％以下である。
【００６９】
単量体成分を重合させる際には、分子量分布の増大やゲル化を抑制する観点から、必要により連鎖移動剤を用いてもよい。連鎖移動剤としては、例えば、メルカプト酢酸、３−メルカプトプロピオン酸などのメルカプトカルボン酸類；メルカプト酢酸メチル、３−メルカプトプロピオン酸メチル、３−メルカプトプロピオン酸２−エチルヘキシル、３−メルカプトプロピオン酸ｎ−オクチル、３−メルカプトプロピオン酸メトキシブチル、３−メルカプトプロピオン酸ステアリル、トリメチロールプロパントリス（３−メルカプトプロピオネート）、ペンタエリスリトールテトラキス（３−メルカプトプロピオネート）、ジペンタエリスリトールヘキサキス（３−メルカプトプロピオネート）などのメルカプトカルボン酸エステル類；エチルメルカプタン、ｔｅｒｔ−ブチルメルカプタン、ｎ−ドデシルメルカプタン、１，２−ジメルカプトエタンなどのアルキルメルカプタン類；２−メルカプトエタノール、４−メルカプト−１−ブタノールなどのメルカプトアルコール類；ベンゼンチオール、ｍ−トルエンチオール、ｐ−トルエンチオール、２−ナフタレンチオールなどの芳香族メルカプタン類；トリス〔（３−メルカプトプロピオニロキシ）−エチル〕イソシアヌレートなどのメルカプトイソシアヌレート類；２−ヒドロキシエチルジスルフィド、テトラエチルチウラムジスルフィドなどのジスルフィド類；ベンジルジエチルジチオカルバメートなどのジチオカルバメート類；α−メチルスチレンダイマーなどのダイマー類；四臭化炭素などのハロゲン化アルキルなどが挙げられるが、本発明は、かかる例示のみに限定されるものではない。これらの連鎖移動剤は、それぞれ単独で用いてもよく、２種類以上を併用してもよい。これらの連鎖移動剤のなかでは、入手が容易であること、架橋防止性に優れていること、重合速度の低下の度合いが小さいことなどから、メルカプトカルボン酸類、メルカプトカルボン酸エステル類、アルキルメルカプタン類、メルカプトアルコール類、芳香族メルカプタン類、メルカプトイソシアヌレート類などのメルカプト基を有する化合物が好ましい。
【００７０】
連鎖移動剤の量は、単量体成分の組成、重合温度などの重合条件、目標とする重合体の分子量などに応じて適宜設定すればよく、特に限定されないが、重量平均分子量が数千〜数万の重合体を得る場合には、単量体成分１００質量部あたり、０．１〜２０質量部であることが好ましく、０．５〜１５質量部であることがより好ましい。
【００７１】
単量体成分を重合させる方法としては、例えば、溶液重合法、分散重合法、懸濁重合法、乳化重合法などが挙げられるが、本発明は、かかる例示のみに限定されるものではない。
【００７２】
単量体成分を溶液重合法によって重合させる場合、溶媒として、例えば、ベンゼン、トルエン、キシレンなどの芳香族系溶媒；イソプロピルアルコール、ｎ−ブチルアルコールなどのアルコール系溶媒；プロピレングリコールメチルエーテル、ジプロピレングリコールメチルエーテル、エチルセロソルブ、ブチルセロソルブなどのエーテル系溶媒；酢酸エチル、酢酸ブチル、酢酸セロソルブなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、重合条件、単量体成分の組成、得られる重合体の濃度などを考慮して適宜決定すればよい。
【００７３】
単量体成分を重合させる際には、重合開始剤を用いることができる。重合開始剤としては、例えば、２，２’−アゾビス（２，４−ジメチルバレロニトリル）、２，２’−アゾビス（２−メチルブチロニトリル）、ｔｅｒｔ−ブチルパーオキシ−２−エチルヘキサノエート、２，２’−アゾビスイソブチロニトリル、ベンゾイルパーオキサイド、ジ−ｔｅｒｔ−ブチルパーオキサイドなどが挙げられるが、本発明は、かかる例示のみに限定されるものではない。これらの重合開始剤は、それぞれ単独で用いてもよく、２種類以上を併用してもよい。重合開始剤の量は、得られる重合体の所望する物性などに応じて適宜設定すればよいが、通常、単量体成分１００質量部あたり、好ましくは０．０１〜５０質量部、より好ましくは０．０５〜２０質量部である。
【００７４】
単量体成分を重合させる際の重合条件は、重合方法に応じて適宜設定すればよく、特に限定されるものではない。重合温度は、好ましくは室温〜２００℃、より好ましくは４０〜１４０℃である。反応時間は、単量体成分の重合反応が完結するように適宜設定すればよい。
【００７５】
以上のようにして単量体成分を重合させることにより、（メタ）アクリル樹脂が得られる。
【００７６】
（メタ）アクリル樹脂の水酸基価は、太陽電池モジュール用バックシート基材に対する密着性および耐熱性を向上させる観点から、好ましくは２ｍｇＫＯＨ／ｇ以上、より好ましくは３ｍｇＫＯＨ／ｇ以上、さらに好ましくは５ｍｇＫＯＨ／ｇ以上、さらに一層好ましくは１０ｍｇＫＯＨ／ｇ以上であり、太陽電池モジュール用バックシート基材に対する密着性および耐熱性を向上させる観点から、好ましくは１００ｍｇＫＯＨ／ｇ以下、より好ましくは９０ｍｇＫＯＨ／ｇ以下、より一層好ましくは８０ｍｇＫＯＨ／ｇ以下、さらに好ましくは７０ｍｇＫＯＨ／ｇ以下である。（メタ）アクリル樹脂の水酸基価は、当該（メタ）アクリル樹脂の原料である単量体成分における水酸基を有する単量体の含有率を調節することによって容易に調整することができる。
【００７７】
（メタ）アクリル樹脂の重量平均分子量は、太陽電池モジュール用バックシート基材に対する密着性および耐候性を向上させ、さらに太陽電池モジュール用バックシートを製造する際の加熱に対する耐熱性を向上させる観点から、好ましくは２０００〜５０万、より好ましくは４０００〜２０万である。なお、重量平均分子量は、ポリスチレン標準でゲル浸透クロマトグラフィー（ＧＰＣ）によって測定したときの値である。
【００７８】
（メタ）アクリル樹脂（不揮発分）のガラス転移温度は、耐候性および耐熱性を向上させる観点から、好ましくは０℃以上、より好ましくは２０℃以上、さらに好ましくは３０℃以上であり、（メタ）アクリル樹脂（不揮発分）のガラス転移温度の上限値は、太陽電池モジュール用バックシート基材に対する密着性を向上させる観点から、好ましくは１５０℃以下、より好ましくは１２０℃以下、さらに好ましくは１００℃以下、さらに一層好ましくは８０℃以下である。
【００７９】
（メタ）アクリル樹脂（不揮発分）のガラス転移温度は、当該（メタ）アクリル樹脂（不揮発分）の原料として用いられる単量体成分に含まれている単量体からなる単独重合体のガラス転移温度（Ｔｇ）（絶対温度：Ｋ）と単量体の質量分率から、式（Ｖ）：
１／Ｔｇ＝Ｗ1／Ｔｇ1＋Ｗ2／Ｔｇ2＋Ｗ3／Ｔｇ3＋・・・＋Ｗn／Ｔｇn      （Ｖ）
〔式中、Ｔｇは、求めようとしている重合体のガラス転移温度（Ｋ）、Ｗ1、Ｗ2、Ｗ3・・・・Ｗnは、それぞれ各単量体の質量分率、Ｔｇ1、Ｔｇ2、Ｔｇ3・・・・Ｔｇnは、それぞれ各単量体の質量分率に対応する単量体からなる単独重合体のガラス転移温度（Ｋ）を示す〕
で表されるフォックス（Ｆｏｘ）の式に基づいて求めることができる。
【００８０】
本明細書においては、（メタ）アクリル樹脂（不揮発分）のガラス転移温度は、式（Ｖ）に基づいて求められたガラス転移温度を意味する。
【００８１】
本明細書においては、（メタ）アクリル樹脂のガラス転移温度は、特に断りがない限り、式（Ｖ）に基づいて求められたガラス転移温度を意味する。なお、特殊単量体、多官能単量体などのようにガラス転移温度が不明の単量体については、単量体成分における当該ガラス転移温度が不明の単量体の合計量が１０質量％以下である場合には、ガラス転移温度が判明している単量体のみを用いてガラス転移温度が求められる。単量体成分におけるガラス転移温度が不明の単量体の合計量が１０質量％を超える場合には、（メタ）アクリル樹脂のガラス転移温度は、示差走査熱量分析(ＤＳＣ)、示差熱量分析(ＤＴＡ)、熱機械分析(ＴＭＡ)などによって求められる。
【００８２】
単独重合体のガラス転移温度は、例えば、メタクリル酸の単独重合体では１３０℃、２−ヒドロキシエチルメタクリレートの単独重合体では５５℃、メチルメタクリレートの単独重合体では１０５℃、シクロヘキシルメタクリレートの単独重合体では８３℃、ｎ−ブチルアクリレートの単独重合体では−５４℃、２−［２’−ヒドロキシ−５’−メタクリロイルオキシエチル）フェニル］−２Ｈ−ベンゾトリアゾールの単独重合体では約１００℃、２−［２−（６−ヒドロキシベンゾ［１，３］ジオキソール−５−イル）−２Ｈ−ベンゾトリアゾール−５−イルオキシ］エチルメタクリレートの単独重合体では約１００℃、１，２，２，６，６−ペンタメチル−４−ピペリジルメタクリレートの単独重合体では約１３０℃である。
【００８３】
前記フッ素樹脂としては、例えば、パーフルオロオレフィン系ポリマー、クロロトリフルオロエチレン系ポリマー、ビニリデンフルオライド系ポリマー、フルオロアルキル基含有ポリマーなどが挙げられるが、本発明は、かかる例示のみに限定されるものではない。これらのフッ素樹脂は、それぞれ単独で用いてもよく、２種類以上を併用してもよい。これらのフッ素樹脂のなかでは、耐候性および防湿性の観点から、パーフルオロオレフィン系ポリマーが好ましい。
【００８４】
パーフルオロオレフィン系ポリマーとしては、例えば、テトラフルオロエチレン単独重合体、テトラフルオロエチレン−ヘキサフルオロプロピレン共重合体、テトラフルオロエチレン−パーフルオロ（アルキルビニルエーテル）共重合体などが挙げられるが、本発明は、かかる例示のみに限定されるものではない。これらのパーフルオロオレフィン系ポリマーは、それぞれ単独で用いてもよく、２種類以上を併用してもよい。パーフルオロオレフィン系ポリマーのなかでは、テトラフルオロエチレン系ポリマーは、顔料分散性、耐候性、共重合性および耐薬品性の観点から好ましい。パーフルオロオレフィン系ポリマーは、商業的に容易に入手することができるものであり、その例として、ダイキン工業（株）、商品名：ゼッフルＧＫなどが挙げられる。
【００８５】
パーフルオロオレフィン系ポリマーのなかで硬化性官能基を有するものとしては、例えば、テトラフルオロエチレン−イソブチレン−ヒドロキシブチルビニルエーテル共重合体、テトラフルオロエチレン−バーサチック酸ビニル−ヒドロキシブチルビニルエーテル共重合体、テトラフルオロエチレン−ビニリデンフルオライド−ヒドロキシブチルビニルエーテル共重合体などが挙げられるが、本発明は、かかる例示のみに限定されるものではない。これらのなかでは、テトラフルオロエチレン−イソブチレン−ヒドロキシブチルビニルエーテル共重合体およびテトラフルオロエチレン−バーサチック酸ビニル−ヒドロキシブチルビニルエーテル共重合体が好ましい。
【００８６】
クロロトリフルオロエチレン系ポリマーとしては、例えば、クロロテトラフルオロエチレン−ヒドロキシブチルビニルエーテル共重合体などが挙げられるが、本発明は、かかる例示のみに限定されるものではない。クロロトリフルオロエチレン系ポリマーは、商業的に容易に入手することができるものであり、その例として、旭硝子（株）製、商品名：ルミフロン、大日本インキ化学工業（株）、商品名：フルオネート、セントラル硝子（株）製、商品名：セフラルコート、東亜合成（株）製、商品名：ザフロンなどが挙げられる。
【００８７】
ビニリデンフルオライド系ポリマーとしては、例えば、ビニリデンフルオライド−テトラフルオロエチレン−ヒドロキシブチルビニルエーテル共重合体などが挙げられるが、本発明は、かかる例示のみに限定されるものではない。
【００８８】
フルオロアルキル基含有ポリマーとしては、例えば、式(VI)：
ＣＨ2＝ＣＨＣ（Ｏ）ＯＣＨ2ＣＨ2（ＣＦ2ＣＦ2）pＣＦ2ＣＦ3            (VI)
（式中、ｐは３または４を示す）
で表わされるフッ素含有単量体と２−ヒドロキシエチルメタクリレートとステアリルアクリレートとの共重合体などが挙げられるが、本発明は、かかる例示のみに限定されるものではない。フルオロアルキル基含有ポリマーは、商業的に容易に入手することができるものであり、その例として、ダイキン工業（株）製、商品名：ユニダイン、エフトーン、デュポン社製、商品名：ゾニールなどが挙げられる。
【００８９】
なお、前記例示した重合体は、当該重合体の原料として用いられる単量体成分に他の単量体が含有されていてもよい。前記他の単量体としては、例えば、酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、ｐ−ｔｅｒｔ−ブチル安息香酸ビニルなどのカルボン酸ビニルエステル；メチルビニルエーテル、エチルビニルエーテル、ブチルビニルエーテル、シクロヘキシルビニルエーテルなどのアルキルビニルエーテル；エチレン、プロピレン、ｎ−ブテン、イソブテンなどオレフィン系化合物；ビニリデンフルオライド、クロロトリフルオロエチレン、クロロテトラフルオロエチレン、ビニルフルオライド、フルオロビニルエーテルなどのフッ素系単量体などが挙げられるが、本発明は、かかる例示のみに限定されるものではない。
【００９０】
本発明の太陽電池モジュールのバックシート用コーティング剤の樹脂成分のなかでは、太陽電池モジュール用バックシート基材に対する密着性、耐候性および耐熱性を向上させる観点から、（メタ）アクリル樹脂およびフッ素樹脂が好ましく、（メタ）アクリル樹脂がより好ましく、分散性基を有する（メタ）アクリル樹脂がさらに好ましい。
【００９１】
太陽電池モジュールのバックシート用コーティング剤における樹脂成分の含有率は、前記溶媒を用いることにより、容易に調整することができる。太陽電池モジュールのバックシート用コーティング剤における樹脂成分（不揮発分）の含有率は、特に限定されないが、通常、５〜８０質量％の範囲から選ばれる。
【００９２】
太陽電池モジュールのバックシート用コーティング剤に含まれる不揮発分における樹脂成分の含有率は、太陽電池モジュール用バックシート基材に対する密着性および耐候性を向上させる観点から、好ましくは４０質量％以上、より好ましくは４５質量％以上である。太陽電池モジュールのバックシート用コーティング剤の不揮発分は、樹脂成分または当該樹脂成分と着色剤で構成されていてもよい。
【００９３】
太陽電池モジュールのバックシート用コーティング剤からなる被膜は、架橋および未架橋のいずれであってもよいが、太陽電池モジュール用バックシート基材に対する密着性および耐候性を向上させる観点から、架橋されていることが好ましい。被膜は、例えば、太陽電池モジュールのバックシート用コーティング剤自体を独自に架橋させることによって形成してもよく、太陽電池モジュールのバックシート用コーティング剤に硬化剤を含有させ、硬化剤で太陽電池モジュールのバックシート用コーティング剤を架橋させることによって形成させてもよい。
【００９４】
本発明においては、式(I)で表わされる基およびイソシネート基２個以上を有するイソシアネート化合物以外に、必要により、他の硬化剤を用いてもよい。
【００９５】
他の硬化剤としては、例えば、（ブロック）ポリイソシアネート化合物、エポキシ樹脂、オキサゾリン基含有樹脂、アミノプラスト樹脂などが挙げられるが、本発明は、かかる例示のみに限定されるものではない。これらの他の硬化剤は、それぞれ単独で用いてもよく、２種類以上を併用してもよい。これらの他の硬化剤なかでは、硬化性および耐候性を向上させる観点から、（ブロック）ポリイソシアネート化合物、エポキシ樹脂およびオキサゾリン基含有樹脂からなる群より選ばれた少なくとも１種が好ましく、（ブロック）ポリイソシアネート化合物がより好ましい。
【００９６】
（ブロック）ポリイソシアネート化合物とは、ポリイソシアネート化合物および／またはブロックポリイソシアネート化合物を意味する。
【００９７】
エポキシ樹脂としては、例えば、ジャパンエポキシレジン（株）製、商品名：エピコート８２８、エピコート１００１Ｘ７０、エピコート８１５；（株）ＡＤＥＫＡ製、商品名：アデカレジンＥＰ−４１００などが挙げられるが、本発明は、かかる例示のみに限定されるものではない。
【００９８】
オキサゾリン基含有樹脂としては、例えば、（株）日本触媒製、商品名：エポクロスＫ−２０００シリーズ、エポクロスＷＳ−５００、エポクロスＷＳ−７００などが挙げられるが、本発明は、かかる例示のみに限定されるものではない。
【００９９】
アミノプラスト樹脂は、メラミンやグアナミンなどのアミノ基を有する化合物とホルムアルデヒドとの付加縮合物であり、アミノ樹脂とも呼ばれている。
【０１００】
アミノプラスト樹脂としては、例えば、ジメチロールメラミン、トリメチロールメラミン、テトラメチロールメラミン、ペンタメチロールメラミン、ヘキサメチロールメラミン、完全アルキル型メチル化メラミン、完全アルキル型ブチル化メラミン、完全アルキル型イソブチル化メラミン、完全アルキル型混合エーテル化メラミン、メチロール基型メチル化メラミン、イミノ基型メチル化メラミン、メチロール基型混合エーテル化メラミン、イミノ基型混合エーテル化メラミンなどのメラミン樹脂；ブチル化ベンゾグアナミン、メチル／エチル混合アルキル化ベンゾグアナミン、メチル／ブチル混合アルキル化ベンゾグアナミン、ブチル化グリコールウリルなどのグアナミン樹脂などが挙げられるが、本発明は、かかる例示のみに限定されるものではない。
【０１０１】
アミノプラスト樹脂は、例えば、三井サイテック（株）製、商品名：サイメル１１２８、サイメル３０３、マイコート５０６、サイメル２３２、サイメル２３５、サイメル７７１、サイメル３２５、サイメル２７２、サイメル２５４、サイメル１１７０などとして商業的に容易に入手することができる。
【０１０２】
アミノプラスト樹脂の量は、特に限定されない。樹脂成分とアミノプラスト樹脂との固形分の質量比（樹脂成分／アミノプラスト樹脂）は、太陽電池モジュール用バックシート基材に対する密着性を向上させる観点から、好ましくは６／４以上であり、被膜の耐加水分解性および密着性を高める観点から、好ましくは９／１以下である。
【０１０３】
他の硬化剤の量は、当該他の硬化剤の種類などによって異なるので一概には決定することができないことから、本発明の太陽電池モジュールのバックシート用コーティング剤に要求される性質に応じて適宜調整することが好ましい。なお、樹脂成分が１分子内に複数個の水酸基を有する場合には、当該樹脂成分が有する水酸基の数に応じて硬化剤の量を適宜調整してもよい。
【０１０４】
本発明の太陽電池モジュールのバックシート用コーティング剤は、常温硬化型、加熱硬化型、紫外線硬化型または電子線硬化型として用いることができる。また、硬化剤の添加方法や分散方法などには、特に限定がない。例えば、樹脂成分が１分子内に複数個の水酸基を有する場合には、樹脂成分の種類に応じて硬化剤の添加方法および分散方法を選択すればよい。
【０１０５】
太陽電池モジュールのバックシート用コーティング剤には、必要に応じて、樹脂成分と硬化剤との架橋反応を促進させるための硬化触媒を含有させてもよい。硬化触媒としては、特に限定がないが、例えば、（ブロック）ポリイソシアネート化合物を用いる場合には、ジブチル錫ジラウレート、第３級アミンなどが好ましい。また、アミノプラスト樹脂を用いる場合には、酸性または塩基性の硬化触媒が好ましい。
【０１０６】
本発明の太陽電池モジュールのバックシート用コーティング剤は、着色剤を含有していてもよい。着色剤としては、顔料および染料が挙げられ、これらは、それぞれ単独で用いてもよく、併用してもよい。これらのなかでは、本発明のコーティング剤の耐候性を高める観点から、顔料が好ましい。顔料の粒子径は、分散性を向上させる観点から、好ましくは０．０１μｍ以上であり、平滑な被膜を形成する観点から、好ましくは１．０μｍ以下、より好ましくは０．５μｍ以下である。
【０１０７】
顔料としては、無機顔料および有機顔料が挙げられ、これらは、それぞれ単独で用いてもよく、併用してもよい。顔料のなかでは、本発明のバックシート用コーティング剤の耐候性を高める観点から、無機顔料が好ましい。
【０１０８】
無機顔料としては、例えば、酸化チタン、カーボンブラック、酸化鉄、炭酸カルシウム、マイカ、酸化アルミニウム、酸化クロムなどが挙げられ、これらは、それぞれ単独で用いてもよく、２種以上を併用してもよい。これらのなかでは、被膜が太陽電池バックシートの最表面に形成される場合、光反射性を向上させる観点から、酸化チタンが好ましく、コーティング剤の耐候性を高める観点から、カーボンブラックが好ましい。
【０１０９】
有機顔料としては、例えば、アゾ系顔料、フタロシアニン系顔料、アニリンブラック系顔料、アンスラキノン系顔料などが挙げられ、これらは、それぞれ単独で用いてもよく、２種以上を併用してもよい。
【０１１０】
なお、黒色顔料としては、例えば、ファーネスブラック、チャンネルブラック、アセチレンブラック、サーマルブラック、ランプブラック、アニリンブラックなどのカーボンブラックなどが挙げられるが、本発明は、かかる例示のみに限定されるものではない。カーボンブラックは、商業的に入手が可能であり、その例としては、三菱化学（株）製、品番：ＭＡ−１００、♯９７０（酸性処理）、♯２３５０などが挙げられるが、本発明は、かかる例示のみに限定されるものではない。また、白色顔料としては、例えば、二酸化チタン、酸化亜鉛、硫化亜鉛、炭酸バリウム、硫酸バリウム、炭酸カルシウム、珪酸マグネシウム、酸化マグネシウム、シリカ、アルミナ、アンチモン白、ホワイトカーボン、クレー、タルクなどが挙げられるが、本発明は、かかる例示のみに限定されるものではない。二酸化チタンは、商業的に入手が可能であり、その例としては、堺化学工業（株）製、品番：Ｄ−９１８、石原産業（株）製、商品名：タイペークＣＲ−９０−２、タイペークＣＲ−９３、タイペークＣＲ−９５などが挙げられるが、本発明は、かかる例示のみに限定されるものではない。
【０１１１】
染料としては、天然染料および化学染料が挙げられる。天然染料としては、例えば、ベニバナ、サフラン、貝紫などが挙げられ、これらは、それぞれ単独で用いてもよく、２種以上を併用してもよい。
【０１１２】
化学染料としては、例えば、酸性染料、塩基性染料、直接染料、反応性染料、油溶染料、媒染染料、反応染料などが挙げられ、これらは、それぞれ単独で用いてもよく、２種以上を併用してもよい。酸性染料としては、例えば、Ｃ．Ｉ．アシッド・ブラック２、Ｃ．Ｉ．アシッド・ブラック５２、Ｃ．Ｉ．アシッド・イエロー２３、Ｃ．Ｉ．アシッド・レッド５１、Ｃ．Ｉ．アッド・レッド８７などが挙げられる。塩基性染料としては、例えば、Ｃ．Ｉ．ベーシック・ブラック２、Ｃ．Ｉ．ベーシック・イエロー２、Ｃ．Ｉ．ベーシック・イエロー１１、Ｃ．Ｉ．ベーシック・レッド１、Ｃ．Ｉ．ベーシック・レッド１３、Ｃ．Ｉ．ベーシック・バイオレット１、Ｃ．Ｉ．ベーシック・バイオレット３、Ｃ．Ｉ．ベーシック・バイオレット７、Ｃ．Ｉ．ベーシック・ブルー５、Ｃ．Ｉ．ベーシック・ブルー７などが挙げられ、これらは、それぞれ単独で用いてもよく、２種以上を併用してもよい。直接染料としては、例えば、Ｃ．Ｉ．ダイレクト・ブラック１９、Ｃ．Ｉ．ダイレクト・ブラック２２、Ｃ．Ｉ．ダイレクト・ブラック３８、Ｃ．Ｉ．ダイレクト・ブラック５１などが挙げられ、これらは、それぞれ単独で用いてもよく、２種以上を併用してもよい。反応性染料としては、例えば、Ｃ．Ｉ．リアクティブ・ブラック４、Ｃ．Ｉ．リアクティブ・ブラック３９、Ｃ．Ｉ．リアクティブ・レッド１８０などが挙げられ、これらは、それぞれ単独で用いてもよく、２種以上を併用してもよい。油溶染料としては、例えば、Ｃ．Ｉ．ソルベント・ブラック３、Ｃ．Ｉ．ソルベント・ブラック５、Ｃ．Ｉ．ソルベント・ブラック７などなどが挙げられ、これらは、それぞれ単独で用いてもよく、２種以上を併用してもよい。媒染染料としては、例えば、Ｃ．Ｉ．モーダント・ブラック１７などが挙げられ、これらは、それぞれ単独で用いてもよく、２種以上を併用してもよい。反応染料としては、例えば、Ｃ．Ｉ．リアクティブ・ブラック４、Ｃ．Ｉ．リアクティブ・ブラック３９などが挙げられ、これらは、それぞれ単独で用いてもよく、２種以上を併用してもよい。
【０１１３】
なお、黒色染料としては、例えば、Ｃ．Ｉ．ダイレクト・ブラック１９、Ｃ．Ｉ．ダイレクト・ブラック２２、Ｃ．Ｉ．ダイレクト・ブラック３８、Ｃ．Ｉ．ダイレクト・ブラック５１などの黒色直接染料、Ｃ．Ｉ．アシッド・ブラック２、Ｃ．Ｉ．アシッド・ブラック５２などの黒色酸性染料、Ｃ．Ｉ．ベーシック・ブラック２などの黒色塩基性染料、Ｃ．Ｉ．ソルベント・ブラック３、Ｃ．Ｉ．ソルベント・ブラック５、Ｃ．Ｉ．ソルベント・ブラック７などの黒色油溶染料、Ｃ．Ｉ．モーダント・ブラック１７などの媒染染料、Ｃ．Ｉ．リアクティブ・ブラック４、Ｃ．Ｉ．リアクティブ・ブラック３９などの黒色反応染料などが挙げられるが、本発明は、かかる例示のみに限定されるものではない。
【０１１４】
着色剤のなかでは、バックシート用コーティング剤の耐候性を向上させる観点から、無機顔料が好ましく、カーボンブラックおよび酸化チタンがより好ましい。
【０１１５】
バックシート用コーティング剤における着色剤の含有率は、着色剤の種類や目的とする着色の度合いなどによって異なるので一概には決定することができない。例えば、着色剤として顔料を用いる場合には、通常、バックシート用コーティング剤における着色剤の含有率は、バックシートの意匠性および太陽電池モジュール用バックシート基材に対する密着性を向上させる観点から、好ましくは３〜８０質量％、より好ましくは５〜６０質量％である。
【０１１６】
本発明の太陽電池モジュールのバックシート用コーティング剤には、溶媒や添加剤などを含有させてもよい。溶媒としては、例えば、上述したのと同様の有機溶媒が挙げられる。また、添加剤としては、フィルムやコーティング膜などを形成するコーティング剤に一般に使用されている添加剤などが挙げられる。
【０１１７】
添加剤の具体例としては、レベリング剤；微粒子；消泡剤；タレ防止剤；シランカップリング剤；分散剤；リン系酸化防止剤、フェノール系酸化防止剤などの酸化防止剤；粘性調整剤；紫外線安定剤；金属不活性化剤；過酸化物分解剤；難燃剤；補強剤；高分子可塑剤；潤滑剤；防錆剤；蛍光性増白剤；有機系および無機系の紫外線吸収剤、無機系熱線吸収剤；有機系および無機系の防炎剤；有機系および無機系の帯電防止剤；オルソギ酸メチルなどの脱水剤などが挙げられるが、本発明は、かかる例示のみに限定されるものではない。
【０１１８】
ところで、本発明の太陽電池モジュールは、例えば、太陽電池表面封止シート、受光面側封止材、太陽電池セル、非受光面側封止材および太陽電池裏面保護シートをこの順で減圧下にて加熱させながら接触させ、貼り合せることによって製造することができる。したがって、前記添加剤として用いられる微粒子は、当該方法によって太陽電池モジュールを製造する場合には、加熱によって当該粒子が溶融することを防止する観点から、その融点が１２０℃以上であるか、または融点を有しないことが好ましい。
【０１１９】
前記微粒子の平均粒子径は、二次凝集を防止し、取扱い性を向上させる観点から、好ましくは５ｎｍ以上であり、バックシート用コーティング剤からなる被膜の硬度、伸長性および柔軟性を向上させる観点から、好ましくは１００ｎｍ以下である。
【０１２０】
前記微粒子としては、例えば、硫酸バリウム、硫酸マグネシウム、硫酸カルシウム、炭酸バリウム、炭酸カリウム、炭酸マグネシウム、シリカ、アルミナ、クレー、タルク、マイカ、ホワイトカーボン、コロイド状シリカ、アルミナゾルなどの無機微粒子；ポリメチルメタクリレート系有機微粒子などの微粒子が挙げられるが、本発明は、かかる例示のみに限定されるものではない。これらの微粒子は、それぞれ単独で用いてもよく、２種類以上を併用してもよい。
【０１２１】
バックシート用コーティング剤からなる被膜における前記微粒子の含有率は、当該被膜の耐候性を向上させる観点から、好ましくは１質量％以上、より好ましくは５質量％以上であり、当該被膜の伸長性、柔軟性および基材に対する密着性を向上させる観点から、好ましくは２０質量％以下、より好ましくは１０質量％以下である。
【０１２２】
また、バックシート用コーティング剤からなる被膜は、当該被膜の表面に凹凸を形成させることによって耐すべり性およびブロッキング性を向上させる観点から、平均粒子径が０．２μｍ以上で当該被膜の厚さの１．１倍以下である粒状物を含有させることが好ましい。前記粒状物の平均粒子径は、耐すべり性およびブロッキング性を向上させる観点から、好ましくは０．３μｍ以上、より好ましくは０．５μｍ以上であり、バックシート用コーティング剤からなる被膜における隠蔽性を向上させるとともに当該被膜の耐候性を向上させる観点から、好ましくは当該被膜の厚さの１．１倍以下、より好ましくは当該被膜の厚さの１倍以下である。
【０１２３】
前記粒状物は、太陽電池モジュールを製造する際の加熱によって溶融することを防止するとともに、バックシート用コーティング剤からなる被膜の耐擦傷性および基材に対する密着性を向上させる観点から、その融点が１２０℃以上であるか、または融点を有しないことが好ましい。
【０１２４】
前記粒状物としては、例えば、シリカ、ガラス繊維、ガラス粉末、ガラスビーズ、クレー、ワラスナイト、酸化鉄、酸化アンチモン、リトポン、軽石粉、硫酸アルミニウム、ケイ酸ジルコニウム、ドロマイト、砂鉄などの無機粒状物；ポリオレフィン系ワックス、（メタ）アクリル樹脂、ポリスチレン、ナイロンなどのポリアミド、メラミン樹脂、グアナミン樹脂、フェノール樹脂、尿素樹脂、シリコーン樹脂などの樹脂粒状物；セルロースパウダー、ニトロセルロースパウダー、木粉、古紙粉、籾殻粉、澱粉などが挙げられるが、本発明は、かかる例示のみに限定されるものではない。樹脂粒状物のなかでは、耐熱性を高める観点から、メラミン樹脂、グアナミン樹脂、尿素樹脂などの窒素含有樹脂粒子が好ましい。樹脂粒状物は、例えば、乳化重合法、懸濁重合法、分散重合法、ソープフリー重合法、シード重合法、マイクロサスペンジョン重合法などの重合法によって調製することができる。
【０１２５】
なお、本発明の太陽電池モジュールのバックシート用コーティング剤には、着色剤の分散性および太陽電池モジュールのバックシート用コーティング剤の保存安定性を向上させる観点から、分散剤を含有させてもよい。分散剤としては、例えば、水酸基含有カルボン酸エステル、長鎖ポリアミノアマイドと高分子量酸エステルとの塩、高分子量ポリカルボン酸の塩、長鎖ポリアミノアマイドと極性酸エステルとの塩、高分子量不飽和酸エステル、変性ポリウレタン、変性ポリアクリレート、ポリエーテルエステル型アニオン界面活性剤、ポリオキシエチレンアルキルリン酸エステル、ポリオキシエチレンノニルフェニルエーテル、ステアリルアミンアセテート、シナジストなどが挙げられるが、本発明は、かかる例示のみに限定されるものではない。
【０１２６】
前記分散剤は、商業的に入手が可能であり、その例としては、ＢＹＫ  Ｃｈｅｍｉｅ社製、商品名：Ｄｉｓｐｅｒｂｙｋ−１０１（長鎖ポリアミノアマイドと極性酸エステルとの塩）、Ｄｉｓｐｅｒｂｙｋ−１０６（酸性を含む重合体塩）、Ｄｉｓｐｅｒｂｙｋ−１３０（ポリアミノアマイド）、Ｄｉｓｐｅｒｂｙｋ−２１６４（アミン含有重合体）など；楠本化成（株）製、商品名：ディスパロンＤＡ−７０３−５０（ポリアミノアマイド）、ディスパロンＫＳ−８６０（ポリエステルアミン塩）、ディスパロン２１５０（脂肪族多価カルボン酸）、ディスパロン７００４（ポリエーテルエステル）など；日本ルーブリゾール（株）製、商品名：ソルスパーズ５０００、ソルスパーズ１２０００（フタロシアニンアンモニウム塩）、ソルスパーズ１３９４０（ポリエステルアミン）、ソルスパーズ１７０００（脂肪酸アミン）、ソルスパーズ２４０００など；味の素ファインテクノ（株）製、商品名：アジスパーＰＢ８２１、アジスパーＰＢ８２２（塩基性分散剤）などが挙げられるが、本発明は、かかる例示のみに限定されるものではない。これらの分散剤は、それぞれ単独で用いてもよく、２種類以上を併用してもよい。
【０１２７】
本発明の太陽電池モジュールのバックシート用コーティング剤における分散剤の含有量は、その種類によって異なるので一概には決定することができないが、通常、０．１〜１０質量％程度であることが好ましい。
【０１２８】
本発明においては、太陽電池モジュール用バックシート基材に対する密着性を向上させる観点から、太陽電池モジュールのバックシート用コーティング剤に、例えば、ポリエステル系樹脂、変性ポリオレフィン系樹脂、エチレン−酢酸ビニル共重合体（以下、ＥＶＡという）、ポリビニルブチラール（ＰＶＢ）、シリコーン樹脂、塩化ビニル樹脂、ポリウレタン、アミノ基含有樹脂などの熱可塑性樹脂、粘着性付与剤などを含有させてもよい。
【０１２９】
前記ポリエステル系樹脂としては、例えば、東洋紡績（株）製、バイロン（登録商標）１０３、２４０、５００、ＧＫ１１０、ＧＫ６４０など；日本合成化学工業（株）製、ニチゴーポリエスター（登録商標）ＴＰ−２２０、ＴＰ−２３５、ＴＰ−２３６、ＴＰ−２９０などが挙げられるが、本発明は、かかる例示のみに限定されるものではない。
【０１３０】
前記変性オレフィン系樹脂としては、例えば、日本製紙ケミカル（株）製、アウローレン（登録商標）１００、２００、３５０、Ｓ−５１８９など；三洋化成工業（株）、ユーメックス１００１、１０１０、２０００などが挙げられるが、本発明は、かかる例示のみに限定されるものではない。
【０１３１】
前記ＥＶＡとしては、例えば、東ソー（株）製、メルセン（登録商標）Ｈ−６０５１、Ｈ−６４１０など；住友化学（株）製、スミテート（登録商標）ＫＡ−３１、ＫＡ−４２などが挙げられるが、本発明は、かかる例示のみに限定されるものではない。
【０１３２】
前記ポリビニルブチラール（ＰＶＢ）としては、例えば、（株）クラレ製、Ｍｏｗｉｔａｌ（登録商標）シリーズＢ３０Ｈ、Ｂ４５Ｍ、Ｂ６０Ｈなどが挙げられるが、本発明は、かかる例示のみに限定されるものではない。
【０１３３】
前記シリコーン樹脂としては、例えば、信越化学工業（株）製、品番：ＫＥ−１０３、ＫＥ−１０１３などが挙げられるが、本発明は、かかる例示のみに限定されるものではない。
【０１３４】
前記塩化ビニル樹脂としては、例えば、積水化学工業（株）製、商品名：セキスイＰＶＣＴＳなどが挙げられるが、本発明は、かかる例示のみに限定されるものではない。
【０１３５】
前記ポリウレタンとしては、例えば、ディーアイシーバイエル重合体（株）製、商品名：デスモパンＤＰ６５８０Ａなどが挙げられるが、本発明は、かかる例示のみに限定されるものではない。
【０１３６】
前記アミノ基含有樹脂としては、例えば、（株）日本触媒製、商品名：ポリメントＮＫ−３５０、ＮＫ−３８０などが挙げられるが、本発明は、かかる例示のみに限定されるものではない。
【０１３７】
前記粘着性付与剤としては、例えば、ロジン系粘着性付与剤；ロジンエステル系粘着性付与剤、テルペン系粘着性付与剤、テルペンフェノール系粘着性付与剤、飽和炭化水素樹脂、クマロン系粘着性付与剤、クマロン−インデン系粘着性付与剤、スチレン樹脂系粘着性付与剤、キシレン樹脂系粘着性付与剤、フェノール樹脂系粘着性付与剤、石油樹脂系粘着性付与剤などが挙げられるが、本発明は、かかる例示のみに限定されるものではない。これらの粘着性付与剤は、それぞれ単独で用いてもよく、２種類以上を併用してもよい。
【０１３８】
前記ロジン系粘着性付与剤としては、例えば、ハリマ化成（株）製、商品名：ハリエスターＤＳ−９０などが挙げられるが、本発明は、かかる例示のみに限定されるものではない。
【０１３９】
前記ロジンエステル系粘着性付与剤としては、例えば、荒川化学工業（株）製、商品名：パインクリスタルＫＥ−１００、ＫＥ−３１１などが挙げられるが、本発明は、かかる例示のみに限定されるものではない。
【０１４０】
前記テルペン系粘着性付与剤としては、例えば、ヤスハラケミカル（株）製、クリアロン（登録商標）Ｍ−１１５、Ｐ−１１５などが挙げられるが、本発明は、かかる例示のみに限定されるものではない。
【０１４１】
前記テルペンフェノール系粘着性付与剤としては、例えば、荒川化学工業（株）製、商品名：タノマル８０３Ｌなどが挙げられるが、本発明は、かかる例示のみに限定されるものではない。
【０１４２】
前記飽和炭化水素樹脂としては、例えば、荒川化学工業（株）製、商品名：アルコンＰ−９０、Ｐ−１００などが挙げられるが、本発明は、かかる例示のみに限定されるものではない。
【０１４３】
前記スチレン樹脂系粘着性付与剤としては、例えば、三井化学（株）製、品番：ＦＴＲ−６０００などが挙げられるが、本発明は、かかる例示のみに限定されるものではない。
【０１４４】
粘着性付与剤の量は、所望する粘着性に応じて適宜調整すればよく、特に限定されないが、樹脂成分１００質量部あたり、被着体に対する粘着性を向上させる観点から、好ましくは３質量部以上、より好ましくは５質量部以上であり、粘着力の低下を抑制する観点から、好ましくは２００質量部以下、より好ましくは１５０質量部以下である。
【０１４５】
太陽電池モジュール用バックシートとして用いられる基材としては、例えば、ポリエステル系基材、ポリカーボネート系基材、フッ素樹脂系基材、アクリル樹脂系基材などが挙げられる。これらのなかでは、耐候性およびコストの観点から、ポリエステル系基材およびフッ素樹脂系基材が好ましい。基材の厚さは、特に限定されないが、通常、１０〜８００μｍ程度であることが好ましい。
【０１４６】
ポリエステル系基材に用いられるポリエステルとしては、例えば、ポリエチレンテレフタレート、ポリエチレンナフタレート、ポリブチレンテレフタレート、ポリシクロヘキサンジメタノールテレフタレートなどが挙げられるが、本発明は、かかる例示のみに限定されるものではない。これらのポリエステルは、それぞれ単独で用いてもよく、２種類以上を併用してもよい。
【０１４７】
フッ素樹脂系基材に用いられるフッ素樹脂としては、例えば、ポリフッ化ビニル、ポリフッ化ビニリデン、ポリクロロトリフルオロエチレン、ポリエチレンテトラフルオロエチレン、ポリテトラフルオロエチレン、テトラフルオロエチレン−パーフルオロアルキルビニルエーテル共重合体、テトラフルオロエチレン−ヘキサフルオロプロピレン共重合体などが挙げられるが、本発明は、かかる例示のみに限定されるものではない。これらのフッ素樹脂は、それぞれ単独で用いてもよく、２種類以上を併用してもよい。
【０１４８】
また、本発明においては、前記した基材以外にも、耐熱性、強度物性、電気絶縁性、耐加水分解性などを考慮して、ポリオレフィン系樹脂、ポリアミド系樹脂、ポリアリレート系樹脂などの樹脂からなる基材を用いることができる。
【０１４９】
なお、太陽電池に用いられる充填材としては、例えば、ＥＶＡ、ポリビニルブチラール、シリコーン樹脂、塩化ビニル樹脂、ポリウレタンなどが挙げられるが、本発明は、かかる例示のみに限定されるものではない。これらのなかでは、耐候性および難燃性の観点から、ＥＶＡが好ましい。
【０１５０】
本発明の太陽電池モジュール用バックシートにおいて、バックシートの表面に形成されるバックシート用コーティング剤からなる被膜の乾燥後の厚さは、密着性、絶縁性および耐候性を向上させる観点から、好ましくは０．１μｍ以上、より好ましくは０．３μｍ以上、さらに好ましくは１μｍ以上であり、折り曲げ性を向上させる観点から、好ましくは５０μｍ以下、より好ましくは３０μｍ以下、さらに好ましくは２０μｍ以下である。
【０１５１】
前記バックシートにバックシート用コーティング剤からなる被膜が形成されたときの構成を示す概略断面図を図１に示す。図１は、本発明の太陽電池モジュール用バックシートの一実施態様を示す概略断面図であり、もっとも単純な構造を有する。２つの基材１，１は、接着剤２で貼り合わされている。基材１，１は、それぞれ同じ材質からなる基材であってもよく、あるいは異なる材質からなる基材であってもよい。
【０１５２】
接着剤２としては、例えば、太陽電池モジュールのバックシート用接着剤、ポリエステル系接着剤、ポリウレタン系接着剤、ポリカーボネート系接着剤などが挙げられるが、本発明は、かかる例示のみに限定されるものではない。
【０１５３】
本発明の太陽電池モジュール用バックシートにおいては、太陽電池モジュールのバックシート用コーティング剤からなる被膜３が基材１の表面上に形成されているので、太陽電池として実際に使用される環境だけでなく、太陽電池モジュールを評価する際に検討される高温多湿の雰囲気中における促進試験を行なった場合であっても、太陽電池モジュール用バックシート基材に対する前記被膜の密着性および耐候性に優れ、さらに太陽電池モジュール用バックシートを製造する際の加熱に対する耐熱性に優れるという優れた効果が奏される。
【０１５４】
図２は、本発明の太陽電池モジュール用バックシートの他の実施態様を示す概略断面図である。図２に示された太陽電池モジュール用バックシートでは、一方の基材１の表面上にプライマー層４が形成され、２つの接着剤層２，２の間にバリア層５が介在している。
【０１５５】
図２において、２つの基材１，１のそれぞれ一方表面には、接着剤２，２が塗布されており、２つの基材１，１に形成されている接着剤２，２の層の間に例えばガスバリア層などのバリア層５を介在させることによって２つの基材１，１が一体化されている。また、前記バックシートにおいて、太陽電池モジュールモジュールに用いられる充填材と接触する基材１の表面には、プライマー層４が形成されている。プライマー層４は、一般に太陽電池モジュール用接着剤として用いられているものであればよい。
【０１５６】
図２に示される太陽電池モジュール用バックシートにおいては、基材１の表面に太陽電池モジュールのバックシート用コーティング剤からなる被膜３が形成されている。この実施態様の太陽電池モジュール用バックシートにおいても、バックシート用コーティング剤からなる被膜３が形成されているので、太陽電池として実際に使用される環境だけでなく、太陽電池モジュールを評価する際に検討される高温多湿の雰囲気中における促進試験を行なった場合であっても、太陽電池モジュール用バックシート基材１に対する前記被膜３の密着性および耐候性に優れ、さらに太陽電池モジュール用バックシートを製造する際の加熱に対する耐熱性および形成された被膜３の折り曲げ性にも優れるという優れた効果が奏される。
【０１５７】
図２に示されるバリア層５としては、例えば、金属箔、金属蒸着フィルム、酸化物蒸着フィルムなどの酸化物を蒸着した蒸着基材などが挙げられる。
【０１５８】
図１に示される太陽電池モジュール用バックシートおよび図２に示される太陽電池モジュール用バックシートのなかでは、図１に示される太陽電池モジュール用バックシートは、バックシートの低コスト化の観点から好ましい。
【０１５９】
本発明の太陽電池モジュール用バックシートは、例えば、基材上にグラビアコート、ロールコート、バーコート、リバースコートなどの方法で、乾燥後の膜厚が０．１〜２０μｍとなるように接着剤を塗工し、その基材上に他の基材をドライラミネートなどの方法で貼り合わせた後、太陽電池モジュールを構成する充填材と貼り合わされる面に太陽電池モジュールのバックシート用接着剤からなる被膜を形成させ、当該バックシート用接着剤からなる被膜が形成される面とは反対面の基材の表面上にバックシート用コーティング剤を塗布することによって製造することができる。基材の表面上にバックシート用コーティング剤を塗布する方法としては、例えば、グラビアコート、ロールコート、バーコート、リバースコートなどが挙げられるが、本発明は、かかる例示のみに限定されるものではない。なお、基材には、必要に応じて、コロナ処理、フレーム処理、プラズマ処理などの密着性を向上させるための表面処理を施してもよい。例えば、基材としてフッ素樹脂からなる基材を用いる場合には、その基材にプラズマ処理などを施すことが好ましい。
【０１６０】
本発明の太陽電池モジュール用バックシートが用いられた太陽電池モジュールは、太陽電池として実際に使用される環境だけでなく、太陽電池モジュールを評価する際に検討される高温多湿の雰囲気中における促進試験を行なった場合であっても、太陽電池モジュール用バックシート基材に対する密着性および耐候性に優れている。
【０１６１】
本発明の太陽電池モジュールは、例えば、一般に用いられている太陽電池モジュールにおいて、バックシートとして本発明の太陽電池モジュール用バックシートを置き換えることによって容易に構成させることができる。また、本発明の太陽電池は、例えば、一般に用いられている太陽電池において、太陽電池モジュールを本発明の太陽電池モジュールに置き換えることによって容易に構成させることができる。
【実施例】
【０１６２】
次に本発明を実施例に基づいてさらに詳細に説明するが、本発明はかかる実施例のみに限定されるものではない。
【０１６３】
製造例１
撹拌機、滴下口、温度計、冷却管および窒素ガス導入口を備えた３００ｍＬ容のフラスコ内に酢酸エチル９０ｇ、メタクリル酸１ｇ、２−ヒドロキシエチルメタクリレート４．６ｇ、メチルメタクリレート７１．８ｇおよびｎ−ブチルアクリレート２２．６ｇを仕込み、還流温度まで昇温させた。重合開始剤として２，２’−アゾビス−（２−メチルブチロニトリル）１．５ｇと酢酸エチル１０ｇとの混合物を３時間かけてフラスコ内に連続的に滴下した。さらに還流温度で４時間加熱することにより、（メタ）アクリル樹脂の不揮発分含量が５０．０質量％の溶液を得た。なお、この（メタ）アクリル樹脂の重量平均分子量は４００００であり、酸価は３．２ｍｇＫＯＨ／ｇであり、水酸基価は２０ｍｇＫＯＨ／ｇであり、ガラス転移温度は５０℃であった。
【０１６４】
製造例２
撹拌機、滴下口、温度計、冷却管および窒素ガス導入口を備えた３００ｍＬ容のフラスコ内に酢酸エチル９０ｇ、メタクリル酸１ｇ、２−ヒドロキシエチルメタクリレート１３．９ｇ、メチルメタクリレート５４．４ｇ、シクロヘキシルメタクリレート１０ｇ、ｎ−ブチルアクリレート１９．７ｇおよび１，２，２，６，６−ペンタメチル−４−ピペリジルメタクリレート１ｇを仕込み、還流温度まで昇温させた。重合開始剤として２，２’−アゾビス−（２−メチルブチロニトリル）１．５ｇと酢酸エチル１０ｇとの混合物を３時間かけてフラスコ内に連続的に滴下した。さらに還流温度で４時間加熱することにより、（メタ）アクリル樹脂の不揮発分含量が５０．１質量％の溶液を得た。なお、この（メタ）アクリル樹脂の重量平均分子量は３５０００であり、酸価は３．２ｍｇＫＯＨ／ｇであり、水酸基価は３０ｍｇＫＯＨ／ｇであり、ガラス転移温度は５０℃であった。
【０１６５】
製造例３
撹拌機、滴下口、温度計、冷却管および窒素ガス導入口を備えた３００ｍＬ容のフラスコ内に酢酸エチル９０ｇ、メタクリル酸１ｇ、２−ヒドロキシエチルメタクリレート９．３ｇ、メチルメタクリレート５３．１ｇ、シクロヘキシルメタクリレート１０ｇ、ｎ−ブチルアクリレート２０．６ｇ、１，２，２，６，６−ペンタメチル−４−ピペリジルメタクリレート１ｇおよび２−［２’−ヒドロキシ−５’−（メタクリロイルオキシエチル）フェニル］−２Ｈ−ベンゾトリアゾール５ｇを仕込み、還流温度まで昇温させた。重合開始剤として２，２’−アゾビス−（２−メチルブチロニトリル）１．５ｇと酢酸エチル１０ｇとの混合物を３時間かけてフラスコ内に連続的に滴下した。さらに還流温度で４時間加熱することにより、（メタ）アクリル樹脂の不揮発分含量が５０．０質量％の溶液を得た。なお、この（メタ）アクリル樹脂の重量平均分子量は３７０００であり、酸価は３．２ｍｇＫＯＨ／ｇであり、水酸基価は２０ｍｇＫＯＨ／ｇであり、ガラス転移温度は５０℃であった。
【０１６６】
製造例４
撹拌機、滴下口、温度計、冷却管および窒素ガス導入口を備えた３００ｍＬ容のフラスコ内に酢酸エチル９０ｇ、メタクリル酸１ｇ、２−ヒドロキシエチルメタクリレート９．３ｇ、メチルメタクリレート５７．９ｇ、シクロヘキシルメタクリレート１０ｇ、ｎ−ブチルアクリレート２０．８ｇ、１，２，２，６，６−ペンタメチル−４−ピペリジルメタクリレート１ｇおよび２−［２−（６−ヒドロキシベンゾ［１，３］ジオキソール−５−イル）−２Ｈ−ベンゾトリアゾール−５−イルオキシ］エチルメタクリレート３ｇを仕込み、還流温度まで昇温させた。重合開始剤として２，２’−アゾビス−（２−メチルブチロニトリル）１．５ｇと酢酸エチル１０ｇとの混合物を３時間かけてフラスコ内に連続的に滴下した。さらに還流温度で４時間加熱することにより、（メタ）アクリル樹脂の不揮発分含量が５０．０質量％の溶液を得たなお、この（メタ）アクリル樹脂の重量平均分子量は３６０００であり、酸価は３．２ｍｇＫＯＨ／ｇであり、水酸基価は２０ｍｇＫＯＨ／ｇであり、ガラス転移温度は４０℃であった。
【０１６７】
実施例１
製造例１で得られた（メタ）アクリル樹脂１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基およびイソシネート基を平均５.１個有するイソシアネート化合物〔日本ポリウレタン工業（株）製、商品名：コロネート２７９３、ＮＣＯ含量：１６．５質量％、数平均分子量：１７００〕５質量部を添加した後、分散液に含まれている不揮発分含量が２０質量％になるまでトルエンで希釈することにより、太陽電池モジュールのバックシート用コーティング剤を得た。
【０１６８】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１６９】
実施例２
製造例２で得られた（メタ）アクリル樹脂１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基およびイソシネート基を平均５.１個有するイソシアネート化合物〔日本ポリウレタン工業（株）製、商品名：コロネート２７９３、ＮＣＯ含量：１６．５質量％、数平均分子量：１７００〕１４質量部を添加した後、分散液に含まれている不揮発分含量が２０質量％になるまでトルエンで希釈することにより、太陽電池モジュールのバックシート用コーティング剤を得た。
【０１７０】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１７１】
実施例３
製造例３で得られた（メタ）アクリル樹脂１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基およびイソシネート基を平均５.１個有するイソシアネート化合物〔日本ポリウレタン工業（株）製、商品名：コロネート２７９３、ＮＣＯ含量：１６．５質量％、数平均分子量：１７００〕９質量部を添加した後、分散液に含まれている不揮発分含量が２０質量％になるまでトルエンで希釈することにより、太陽電池モジュールのバックシート用コーティング剤を得た。
【０１７２】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１７３】
実施例４
製造例４で得られた（メタ）アクリル樹脂１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基およびイソシネート基を平均５.１個有するイソシアネート化合物〔日本ポリウレタン工業（株）製、商品名：コロネート２７９３、ＮＣＯ含量：１６．５質量％、数平均分子量：１７００〕９質量部を添加した後、分散液に含まれている不揮発分含量が２０質量％になるまでトルエンで希釈することにより、太陽電池モジュールのバックシート用コーティング剤を得た。
【０１７４】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１７５】
実施例５
フッ素樹脂〔ダイキン工業（株）製、商品名：ゼッフルＧＫ５７０、不揮発分含量：６５質量％、重量平均分子量：２５０００、酸価：３．８ｍｇＫＯＨ／ｇ、水酸基価：６４ｍｇＫＯＨ／ｇ〕１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基およびイソシネート基を平均４.５個有するイソシアネート化合物〔日本ポリウレタン工業（株）製、商品名：ＳＲＣ−２０２、ＮＣＯ含量：１３．５質量％、数平均分子量：２０００〕２３質量部を添加した後、分散液に含まれている不揮発分含量が２０質量％になるまでトルエンで希釈することにより、太陽電池モジュールのバックシート用コーティング剤を得た。
【０１７６】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１７７】
比較例１
製造例１で得られた（メタ）アクリル樹脂１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基を有しないイソシアネート化合物〔旭化成（株）製、商品名：デュラネートＥ−４０２−８０Ｂ、アダクトタイプ、ＮＣＯ含量：７．３質量％〕１０質量部を添加した後、分散液に含まれている不揮発分含量が２０質量％になるまでトルエンで希釈することにより、太陽電池モジュールのバックシート用コーティング剤を得た。
【０１７８】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１７９】
比較例２
フッ素樹脂〔ダイキン工業（株）製、商品名：ゼッフルＧＫ５７０、不揮発分含量：６５質量％、重量平均分子量：２５０００、酸価：３．８ｍｇＫＯＨ／ｇ、水酸基価：６４ｍｇＫＯＨ／ｇ〕１００質量部、二酸化チタン〔堺化学工業（株）製、品番：Ｄ−９１８〕３３．３質量部（不揮発分における二酸化チタンの濃度：４０質量％）および直径が２ｍｍのガラスビーズ５０ｇを混合し、ペイントシェーカーで１時間分散させることにより、分散液を得た。得られた分散液に式(I)で表わされる基を有しないイソシアネート化合物〔日本ポリウレタン工業（株）製、商品名：コロネートＨＸ、イソシアヌレートタイプ、ＮＣＯ含量：２０質量％〕１６質量部を添加した後、分散液に含まれている不揮発分含量が２０質量％になるまでトルエンで希釈することにより、太陽電池モジュールのバックシート用コーティング剤を得た。
【０１８０】
次に、厚さ１２５μｍのポリエチレンテレフタレートフィルム〔東レ（株）製、商品名：ルミラーＸ１０Ｓ〕に、前記で得られたバックシート用コーティング剤をバーコーターで乾燥後の膜厚が５μｍとなるように塗布し、１００℃で１分間、次いで４０℃で３日間乾燥させることにより、積層体を得た。
【０１８１】
〔積層体の物性評価〕
各実施例または各比較例で得られた積層体を用い、密着性、促進試験後の密着性、耐候性および耐熱性を以下の方法に準じて調べ、それらの評価得点を合計することにより、総合評価を行なった。その結果を表１に示す。
【０１８２】
（１）密着性
１ｍｍ間隔のカッターガイドを用い、積層体の塗膜側からカッターナイフで塗膜層を貫通し、ポリエチレンテレフタレートフィルムに達する１ｍｍ角の１００個の碁盤目状の切り傷を形成させた。
【０１８３】
次に、セロハン粘着テープ〔ニチバン（株）製、品番：ＣＴ４０５ＡＰ−１８、テープ幅：１８ｍｍ〕を切り傷面に貼り付け、消しゴムでそのテープの上を擦ってテープを完全に付着させた後、垂直方向にテープを引き剥がし、ポリエチレンテレフタレートフィルムに残存している塗膜の碁盤目の数を数え、以下の評価基準に基づいて密着性を評価した。
【０１８４】
なお、ポリエチレンテレフタレートフィルムに残存している塗膜の碁盤目の数が多いほど、密着性に優れている。
【０１８５】
［評価基準］
１００点：残存している塗膜の碁盤目の数が１００個
７０点：残存している塗膜の碁盤目の数が７０〜９９個
５０点：残存している塗膜の碁盤目の数が５０〜６９個
０点：残存している塗膜の碁盤目の数が４９個以下
【０１８６】
（２）促進試験後の密着性
積層体を恒温恒湿器〔アドバンテック東洋（株）製、型番：ＴＨＮ０６４ＰＢ〕に入れ、気温−２０℃で６時間温度を調節し、次いで気温８５℃、相対湿度８５％で６時間温度および湿度を調節する操作を１サイクルとし、この操作を１０サイクル、１５サイクルまたは２０サイクル繰り返すことにより、促進試験を行なった。
【０１８７】
１ｍｍ間隔のカッターガイドを用い、促進試験を行なった積層体の塗膜側からカッターナイフで塗膜層を貫通し、ポリエチレンテレフタレートフィルムに達する１ｍｍ角の１００個の碁盤目状の切り傷を形成させた。
【０１８８】
次に、セロハン粘着テープ〔ニチバン（株）製、品番：ＣＴ４０５ＡＰ−１８、テープ幅：１８ｍｍ〕を切り傷面に貼り付け、消しゴムでそのテープの上を擦ってテープを完全に付着させた後、垂直方向にテープを引き剥がし、ポリエチレンテレフタレートフィルムに残存している塗膜の碁盤目の数を数え、以下の評価基準に基づいて密着性を評価した。
【０１８９】
なお、ポリエチレンテレフタレートフィルムに残存している塗膜の碁盤目の数が多いほど、密着性に優れている。
【０１９０】
［評価基準］
１００点：残存している塗膜の碁盤目の数が１００個
７０点：残存している塗膜の碁盤目の数が７０〜９９個
５０点：残存している塗膜の碁盤目の数が５０〜６９個
０点：残存している塗膜の碁盤目の数が４９個以下
【０１９１】
（３）耐候性
雰囲気温度が２３℃で相対湿度が６５％の雰囲気中で、変角光沢計〔日本電色工業（株）製、品番：ＶＧ−２０００〕を用いて積層体のコーティング剤の塗布面の６０°での光沢を測定し、その値を耐候性試験前の光沢値とした。
【０１９２】
次に、積層体から６ｃｍ×６ｃｍに切り出したサンプルを以下の耐候性試験条件に設定された耐候性試験機〔岩崎電機（株）製、商品名：アイスーパーＵＶテスター、形式：ＳＵＶ−Ｗ１５１〕内に５０時間、１００時間または１５０時間保管したサンプルに対しても前記と同様にして積層体のコーティング剤の塗布面の６０°での光沢を測定し、その値を耐候性試験後の光沢値とした。
【０１９３】
［耐候性試験条件］
・ブラックパネル温度：６３℃（相対湿度：５０％）
・放射照度：１００ｍＷ／ｃｍ2
・照射面：積層体のコーティング剤の塗布面
【０１９４】
前記で測定された耐候性試験前の光沢値および耐候性試験後の光沢値から、式：
［保持率］＝｛［耐候性試験後の光沢値］÷［耐候性試験前の光沢値］｝×１００
に基づいて保持率を求め、以下の評価基準に基づいて耐候性を評価した。
なお、保持率が高いほど、積層体は耐候性に優れている。
【０１９５】
［評価基準］
１００点：保持率が９０％以上である。
５０点：保持率が６０％以上９０％未満である。
０点：保持率が６０％未満である。
【０１９６】
（４）耐熱性
積層体から６ｃｍ×６ｃｍに切り出したサンプルを、フッ素樹脂を含浸させたガラスクロスシート〔本多産業（株）製、品番：ＨＧＳ−Ｐ６０１〕で挟み、真空ラミネ―ター〔ＮＰＳ（株）製、品番：ＬＭ−３０×３０〕を用い、１５０℃で５分間真空引きした後、１分間圧量を調整し、３０分間加圧することにより、サンプルに熱プレスを施した。その後、このサンプルを目視によって観察し、以下の評価基準に基づいて耐熱性を評価した。
なお、熱プレス前後でサンプル（積層体）に変化がないほど、太陽電池モジュールを生産する際に加わる熱に対する耐熱性に優れている。
【０１９７】
［評価基準］
１００点：サンプル（積層体）のコーティング剤の塗布面にガラスクロスシートによる凹凸が転写されていない。
５０点：サンプル（積層体）のコーティング剤の塗布面にガラスクロスシートによる凹凸が僅かに転写されている。
０点：サンプル（積層体）のコーティング剤の塗布面にガラスクロスシートによる凹凸が転写されている。
【０１９８】
（５）総合評価
密着性、促進試験後の密着性、耐候性および耐熱性が評価された得点を合計し、以下の評価基準に基づいて総合評価した。
【０１９９】
［評価基準］
◎：合計得点が７００点以上
○：合計得点が６００点以上７００点未満
△：合計得点が５００点以上６００点未満
×：合計得点が５００点未満
【０２００】
【表１】
2014031399.tif 000007
【０２０１】
表１に示された結果から、各実施例で得られた積層体は、いずれも、各比較例で得られた積層体と対比して、太陽電池として実際に使用される環境だけでなく、太陽電池モジュールを評価する際に検討される高温多湿の雰囲気中における促進試験を行なった場合であっても、太陽電池モジュール用バックシート基材に対する密着性、耐候性および耐熱性に総合的に優れていることがわかる。したがって、各実施例で得られた太陽電池モジュール用バックシート用コーティング剤は、いずれも、太陽電池モジュールおよび太陽電池に好適に使用することができるものであることがわかる。
【産業上の利用可能性】
【０２０２】
本発明の太陽電池モジュール用バックシートは、太陽電池として実際に使用される環境だけでなく、太陽電池モジュールを評価する際に検討される高温多湿の雰囲気中における促進試験を行なった場合であっても、太陽電池モジュール用バックシート基材に対する密着性、耐候性および耐熱性に総合的に優れているので、太陽電池モジュールおよび太陽電池に好適に使用することができる。
【符号の説明】
【０２０３】
１：基材
２：接着剤（層）
３：被膜
４：プライマー層
５：バリア層
【図１】
2014031399.tif 000010
【図２】
2014031399.tif 000011